(57)【要約】  本開示は、プロセスを提供する。一実施形態において、包装物品を製造するためのプロセスは、幾何学的形状を有し、三次元ランダムループ材料（３ＤＲＬＭ）で構成される本体を提供することを含む。３ＤＲＬＭは、オレフィン系ポリマーで構成される。本体は、本体のそれぞれの対向面に対向端部を有するスリーブを有する。スリーブは、本体の内部を通って延在し、それぞれの端部に開口部を有する。各開口部は閉鎖幅を有する。プロセスは、挿入形状を有する製品を提供することを含む。挿入形状は、スリーブ開口部の閉鎖幅以上の挿入幅を有する。プロセスは、製品をスリーブに挿入することを含む。【選択図】図２
2020504059.tif 000002
【特許請求の範囲】
【請求項１】
包装物品を製造するためのプロセスであって、
幾何学的形状を有し、オレフィン系ポリマーで構成される三次元ランダムループ材料（３ＤＲＬＭ）で構成される本体を提供することであって、前記本体は、前記本体のそれぞれの対向面に対向端部を有するスリーブを有し、前記スリーブは、前記本体の内部を通って延在してそれぞれの端部に開口部を有し、各開口部は閉鎖幅を有する、本体を提供することと；
挿入形状を有する製品を提供することであって、前記挿入形状は、前記スリーブ開口部の前記閉鎖幅以上の挿入幅を有する、製品を提供することと、
前記製品を前記スリーブに挿入することとを含むプロセス。
【請求項２】
前記製品の前記挿入形状を前記スリーブの閉鎖幅に挿入することを含む、請求項１に記載のプロセス。
【請求項３】
挿入と共に、前記３ＤＲＬＭの一部を中立状態から延伸状態に延伸することを含む、請求項２に記載のプロセス。
【請求項４】
延伸と共に、前記製品の少なくとも２つの対向面を圧縮係合することを含む、請求項３に記載のプロセス。
【請求項５】
前記本体が、元の幾何学的形状を有し、前記プロセスが、前記製品が前記スリーブ内に配置されているときに前記本体の前記元の幾何学的形状を維持することを含む、請求項３に記載のプロセス。
【請求項６】
挿入と共に、前記閉鎖幅の長さを挿入幅の長さまで延伸することを含む、請求項３に記載のプロセス。
【請求項７】
前記本体により、前記製品の周囲に３ＤＲＬＭの境界領域を形成することを含む、請求項１に記載のプロセス。
【請求項８】
前記製品の各側面の周りに１．０ｃｍ〜１４．０ｃｍの３ＤＲＬＭを提供することを含む、請求項１に記載のプロセス。
【請求項９】
前記スリーブの一端が閉鎖された本体を提供することと；
前記スリーブの閉鎖端部により、前記本体にポケットを形成することとを含む、請求項１に記載のプロセス。
【請求項１０】
前記ポケットにより、前記本体の単一表面に単一の開口部を形成することを含む、請求項９に記載のプロセス。
【請求項１１】
前記ポケットの前記単一の開口部が閉鎖幅を有し、前記プロセスが、挿入と共に、前記ポケットの閉鎖幅の長さを前記挿入幅の長さまで延伸することを含む、請求項１０に記載のプロセス。
【請求項１２】
エチレン系ポリマー、プロピレン系ポリマー、およびそれらの組み合わせからなる群から選択される材料から３ＤＲＬＭを形成することを含む、請求項１に記載のプロセス。
【請求項１３】
(ｉ）頂壁および底壁と、（ｉｉ）前記頂壁と前記底壁との間に延在する複数の側壁とを有し、前記壁が区画を画定する容器を提供することと；
前記本体を前記区画内に配置することと；
前記容器を閉鎖構成にすることと；
ＩＳＴＡ  ３Ａに従って測定される落下試験または振動試験に合格させることとを含む、請求項１に記載のプロセス。
【請求項１４】
包装物品を製造するためのプロセスであって、
（ｉ）頂壁および底壁と、（ｉｉ）前記頂壁と前記底壁との間に延在する複数の側壁とを有し、前記壁が区画を画定する容器を提供することと；
少なくとも２つの本体を提供することであって、各本体は、エンドキャップの幾何学的形状を有し、各エンドキャップは、オレフィン系ポリマーで構成される三次元ランダムループ材料（３ＤＲＬＭ）で構成され、各エンドキャップは、前記本体の内部にポケットを有し、各ポケットは、開口部を有し、各開口部は、閉鎖幅を有する、本体を提供することと；
対向端部を有する製品を提供することであって、各製品端部は、挿入形状を有し、前記挿入形状は、前記開口部の前記閉鎖幅以上の挿入幅を有する、製品を提供することと；
各製品端部をそれぞれのエンドキャップのポケットに挿入し、エンドキャップ−製品−エンドキャップアセンブリを形成することと；
挿入と共に、少なくとも１つのエンドキャップの前記３ＤＲＬＭの一部を、中立状態から延伸状態に移動させることと；
前記エンドキャップ−製品−エンドキャップアセンブリを容器内に設置することとを含むプロセス。
【請求項１５】
前記容器を閉鎖構成にすることと；
ＩＳＴＡ  ３Ａに従って測定される落下試験または振動試験に合格させることとを含む、請求項１４記載のプロセス。
【発明の詳細な説明】
【技術分野】
【０００１】
本開示は、保護包装に関し、より詳細には、衝撃および／または振動による損傷を受けやすい繊細な製品を包装および出荷するための、経済的で再使用可能な保護包装物品に関する。
【背景技術】
【０００２】
包装は、サプライチェーン管理における基本項目である。包装は、出荷および保管中に貴重な製品を保護するのに役立つ。包装は、輸送および保管中の物理的衝撃から製品を保護するというその主要な機能を果たすために、頑丈な構造および緩衝機能を必要とする。結果として、包装は、転落、落下、転倒、破裂、振動および環境ストレス、例えば極端な温度および水等の多くのストレスに耐えなければならない。段ボール、包装用ピーナツ、バブル袋、エアピロー、気泡シート、およびフォームシート等の一般的な包装材料が知られている。
【０００３】
過度に高価な包装は、企業の投資収益率を低下させる可能性がある。過剰な包装材料は不要な必要以上の環境影響を及ぼし、顧客に処分上の問題をもたらす。過剰な包装材料は、各包装が取るパレットスペースの量および各包装の寸法重量を増やすことで、物流にも影響を与える。その一方で、不十分または不適切な包装は、製品を必要以上の損傷の危険にさらすことになり得る。
【０００４】
包装の成功は、包装された製品が顧客に安全に到着することである。安全な到着は、輸送中のパッケージの積み重ねを可能にするのに十分な外部強度、およびパッケージの落下等の過度の加速時に包装された製品を害から守るのに十分な内部強度に依存する。包装不良の結果として損傷を受けた製品は、サプライチェーンを妨げ、費用を要し、また顧客関係を低下させる。
【０００５】
その結果、当業界では、サプライチェーン管理の需要ニーズを満たすために、頑丈で軽量、および衝撃を吸収する多用途包装材料の必要性が認識されている。経済的で、使用および取扱いに便利な包装材料、ならびに再使用可能および／またはリサイクル可能な包装も必要とされている。
【発明の概要】
【０００６】
本開示は、プロセスを提供する。一実施形態において、包装物品を製造するためのプロセスは、幾何学的形状を有し、三次元ランダムループ材料（３ＤＲＬＭ）で構成される本体を提供することを含む。３ＤＲＬＭは、オレフィン系ポリマーで構成される。本体は、本体のそれぞれの対向面に対向端部を有するスリーブを有する。スリーブは、本体の内部を通って延在してそれぞれの端部に開口部を有する。各開口部は、閉鎖幅を有する。このプロセスは、挿入形状を有する製品を提供することを含む。挿入形状は、スリーブ開口部の閉鎖幅以上の挿入幅を有する。プロセスは、製品をスリーブに挿入することを含む。
【０００７】
本開示は、別のプロセスを提供する。一実施形態において、包装物品を製造するためのプロセスは、（ｉ）頂壁および底壁と、（ｉｉ）頂壁と底壁との間に延在する複数の側壁とを有する容器を提供することを含む。壁は、区画を画定する。プロセスは、少なくとも２つの本体を提供することを含み、各本体は、エンドキャップの幾何学的形状を有する。各エンドキャップは、オレフィン系ポリマーで構成される三次元ランダムループ材料（３ＤＲＬＭ）で構成される。各エンドキャップは、本体の内部にポケットを有する。各ポケットは、開口部を有する。各開口部は、閉鎖幅を有する。プロセスは、対向端部を有する製品を提供することを含む。各製品端部は、挿入形状を有する。挿入形状は、開口部の閉鎖幅以上の挿入幅を有する。プロセスは、各製品端部をそれぞれのエンドキャップのポケットに挿入し、エンドキャップ−製品−エンドキャップアセンブリを形成することを含む。プロセスは、挿入と共に、少なくとも１つのエンドキャップの３ＤＲＬＭの一部を、中立状態から延伸状態に移動させることを含む。プロセスは、エンドキャップ−製品−エンドキャップアセンブリを容器内に設置することを含む。
【０００８】
定義および試験プロセス
本明細書における元素周期表への全ての言及は、ＣＲＣ  Ｐｒｅｓｓ，Ｉｎｃ．，２００３によって出版および著作権化されている元素周期表を指すものとする。また、族または複数の族への全ての言及は、族の番号付けに関してＩＵＰＡＣシステムを使用するこの元素周期表に反映される族である。否定する記載がない限り、文脈から示唆されない限り、または当該技術分野で慣習的でない限り、全ての構成要素およびパーセントは、重量に基づく。米国特許実務の目的のため、本明細書で参照される任意の特許、特許出願、または刊行物の内容は、参照によってそれらの全体が本明細書に組み込まれる（または、それらの同等な米国版が、参照によってそのように組み込まれる）。
【０００９】
本明細書に開示される数値範囲は、下限値および上限値からの、それらを含む全ての値を含む。明示的な値（例えば、１、または２、または３から５、または６、または７まで）を含む範囲について、任意の２つの明示的な値の間のあらゆる下位範囲（例えば、１〜２、２〜６、５〜７、３〜７、５〜６等）が含まれる。
【００１０】
否定する記載がない限り、文脈から示唆されない限り、または本技術分野において慣習的でない限り、全ての構成要素およびパーセントは、重量に基づき、全ての試験プロセスは、本開示の出願日の時点で現行のものである。
【００１１】
見かけの密度．試料材料を、３８ｃｍ×３８ｃｍ（１５インチ×１５インチ）サイズの正方形片に切断する。この小片の体積は、４点で測定された厚さから計算される。重量を体積で除すことにより見かけの密度が得られ（４回の測定の平均が取られる）、値はグラム毎立方センチメートル、ｇ／ｃｃで報告される。
【００１２】
曲げ剛性．曲げ剛性は、Ｆｒａｎｋ−ＰＴＩ  Ｂｅｎｄｉｎｇ  Ｔｅｓｔｅｒを用いて、厚さ５５０μｍの圧縮成形プラークを用いて、ＤＩＮ  ５３１２１規格に従って測定される。試料は、ＩＳＯ  ２９３規格に従って樹脂顆粒を圧縮成形することによって調製される。圧縮成形の条件は、ＩＳＯ  １８７２−２００７規格に従って選択される。溶融物の平均冷却速度は１５℃／分である。曲げ剛性は、２０ｍｍのスパン、１５ｍｍの試料幅、および４０°の曲げ角度で、室温で２点曲げ構成で測定される。曲げは６°／秒で適用され、曲げが完了した後、６〜６００秒で力の読取り値が得られる。各材料は４回評価され、結果はニュートンミリメートル（「Ｎｍｍ」）で報告される。
【００１３】
「ブレンド」、「ポリマーブレンド」等の用語は、２つ以上のポリマーの組成物である。そのようなブレンドは、混和性であっても、そうでなくてもよい。そのようなブレンドは、相分離していても、相分離していなくてもよい。そのようなブレンドは、透過電子分光法、光散乱、Ｘ線散乱、および当該技術分野で既知の任意の他のプロセスから決定される、１つ以上のドメイン構成を含有している場合も、そうでない場合もある。ブレンドは、積層ではなく、積層の１つ以上の層がブレンドを含み得る。
【００１４】
１３Ｃ核磁気共鳴（ＮＭＲ）
サンプル調製
サンプルは、クロムアセチルアセトネート（緩和剤）中０．０２５Ｍであるテトラクロロエタン−ｄ２／オルトジクロロベンゼンの５０／５０混合物およそ２．７ｇを１０ｍｍのＮＭＲ管中のサンプル０．２１ｇに加えることによって調製する。試料を、試験管およびその内容物を１５０℃に加熱することにより、溶解し、均一化する。
【００１５】
データ取得パラメータ
データは、Ｂｒｕｋｅｒ  Ｄｕａｌ  ＤＵＬ高温ＣｒｙｏＰｒｏｂｅを備えたＢｒｕｋｅｒ  ４００ＭＨｚ分光計を使用して収集される。データは、データファイルあたり３２０個のトランジェント、７．３秒のパルス繰り返し遅延（６秒の遅延＋１．３秒の取得時間）、９０度のフリップ角、および１２５℃のサンプル温度での逆ゲートデカップリングを使用して取得される。全ての測定をロックモードの非回転試料で行う。加熱した（１３０℃）ＮＭＲ試料交換器に挿入する直前に試料を均質化し、データ取得前に１５分間プローブ中で熱平衡させる。
【００１６】
「組成物」および類似の用語は、２つ以上の材料の混合物である。組成物に含まれるのは、反応前混合物、反応混合物、および反応後混合物であり、後者は、反応生成物および副生成物、ならびに反応混合物の未反応成分、およびもしあれば、前反応混合物または反応混合物の１つ以上の成分から形成された分解生成物を含む。
【００１７】
用語「〜を含む（ｃｏｍｐｒｉｓｉｎｇ）」、「〜を含む（ｉｎｃｌｕｄｉｎｇ）」、「〜を有する（ｈａｖｉｎｇ）」、およびそれらの派生語は、それらが具体的に開示されているか否かにかかわらず、任意の追加の成分、ステップ、または手順の存在を除外することを意図するものではない。曖昧さを避けるために、用語「含む」を使用して請求される全ての組成物は、別途記載がない限り、任意の追加の添加剤、アジュバント、またはポリマー化合物であるか否かにかかわらず化合物を含んでもよい。対照的に、「本質的に〜からなる」という用語は、操作性に必須ではないものを除いて、あらゆる後続の引用範囲から、いかなる他の構成要素、ステップ、または手順も除外する。「からなる」という用語は、具体的に規定または列挙されていないいかなる構成要素、ステップ、または手順も除外する。
【００１８】
結晶化溶出分別（ＣＥＦ）法
コモノマー分布分析は、結晶化溶出分画（ＣＥＦ）（ＰｏｌｙｍｅｒＣｈａｒ、スペイン）（Ｂ  Ｍｏｎｒａｂａｌ  ｅｔ  ａｌ，Ｍａｃｒｏｍｏｌ．Ｓｙｍｐ．２５７，７１−７９  （２００７））を用いて実行する。６００ｐｐｍの酸化防止剤であるブチル化ヒドロキシトルエン（ＢＨＴ）を含むオルトジクロロベンゼン（ＯＤＣＢ）を溶媒として使用する。試料調製は、１６０℃で２時間振盪させながら、オートサンプラを４ｍｇ／ｍｌで用いて（特記しない限り）行う。注入量は、３００μｍである。ＣＥＦの温度プロファイルは、３℃／分で１１０℃〜３０℃での結晶化、３０℃で５分間の熱平衡、３℃／分で３０℃〜１４０℃での溶出である。結晶化中の流速は、０．０５２ｍｌ／分である。溶出中の流速は、０．５０ｍｌ／分である。データは、１データポイント／秒で収集する。ＣＥＦカラムは、Ｄｏｗ  Ｃｈｅｍｉｃａｌ  Ｃｏｍｐａｎｙによって、１／８インチのステンレスチューブを有する１２５μｍ＋６％のガラスビーズ（ＭＯ−ＳＣＩ  Ｓｐｅｃｉａｌｔｙ  Ｐｒｏｄｕｃｔｓ）を充填される。ガラスビーズは、Ｔｈｅ  Ｄｏｗ  Ｃｈｅｍｉｃａｌ  Ｃｏｍｐａｎｙからの要求によりＭＯ−ＳＣＩ  Ｓｐｅｃｉａｌｔｙによって酸洗浄される。カラム容量は、２．０６ｍｌである。カラム温度較正は、ＯＤＣＢ中のＮＩＳＴ標準参照物質、線状ポリエチレン１４７５ａ（１．０ｍｇ／ｍｌ）およびエイコサン（２ｍｇ／ｍｌ）の混合物を用いて行う。ＮＩＳＴ線状ポリエチレン１４７５ａが１０１．０℃にピーク温度を有し、エイコサンが３０．０℃のピーク温度を有するように、溶出加熱速度を調節することによって温度を較正する。ＣＥＦカラム分割は、ＮＩＳＴ線状ポリエチレン１４７５ａ（１．０ｍｇ／ｍｌ）およびヘキサコタン（Ｆｌｕｋａ、ｐｕｒｕｍ、＞９７．０、１ｍｇ／ｍｌ）の混合物を用いて計算される。ヘキサコタンおよびＮＩＳＴポリエチレン１４７５ａのベースライン分離が達成される。ＮＩＳＴ  １４７５ａの６７．０〜１１０．０℃の面積に対するヘキサコタンの面積（３５．０〜６７．０℃）は５０対５０であり、３５．０℃未満の可溶性画分の量は＜１．８重量％である。ＣＥＦカラム分解能は、次の式で定義される。
【００１９】
【数１】
2020504059.tif 000003
【００２０】
カラム分解能は、６．０である。
【００２１】
密度は、ＡＳＴＭ  Ｄ  ７９２に従って測定され、値は、１立方センチメートル当たりのグラム数、ｇ／ｃｃで報告される。
【００２２】
示差走査熱量測定（ＤＳＣ）．示差走査熱量測定（ＤＳＣ）を使用して、広範囲の温度にわたるポリマーの溶融および結晶化挙動を測定する。例えば、ＲＣＳ（冷蔵冷却システム）およびオートサンプラを備えたＴＡ  Ｉｎｓｔｒｕｍｅｎｔｓ  Ｑ１０００  ＤＳＣを使用し、この分析を行う。試験中、５０ｍｌ／分の窒素パージガスフローを使用する。各試料を、約１７５℃で薄フィルムに溶融圧縮し、次いで、溶融試料を室温（およそ２５℃）まで空冷する。フィルム試料は、「０．１〜０．２グラム」の試料を１７５℃、１，５００ｐｓｉ、および３０秒で押して、「０．１〜０．２ミリ厚」のフィルムを形成することによって形成される。３〜１０ｍｇ、直径６ｍｍの試験片を冷却したポリマーから抽出し、秤量し、軽量アルミニウムパン（約５０ｍｇ）内に置き、圧着して閉じる。次いで、その熱的特性を決定するために分析を行った。試料の熱挙動は、試料温度に上下の勾配を付けて熱流量対温度プロファイルを作成することによって決定した。第１に、試料は、その熱履歴を除去するために、１８０℃まで急速に加熱されて、５分間等温保持される。次に、試料は、１０℃／分冷却速度で−４０℃まで冷却されて、５分間−４０℃まで等温保持される。試料は、次いで、１０℃／分加熱率で１５０℃まで加熱される（これは「第２の熱」勾配である）。冷却および第２の加熱曲線を記録する。冷却曲線は、結晶化の開始から−２０℃までのベースライン終点を設定することによって分析される。熱曲線は、ベースライン終点を−２０℃から溶融終点に設定することによって分析される。決定された値は、ピーク融解温度（Ｔｍ）、ピーク結晶化温度（Ｔｃ）、開始結晶化温度（Ｔｃ開始）、融解熱（Ｈｆ）（ジュール当たりのグラム）、ＰＥの結晶化度＝（（Ｈｆ）／（２９２Ｊ／ｇ））×１００を使用してポリエチレン試料について算出された結晶化度％、およびＰＰの結晶化度％＝（（Ｈｆ）／１６５Ｊ／ｇ））×１００を使用して算出されたポリプロピレン試料の結晶化度％である。融解熱（Ｈｆ）およびピーク融解温度は、第２の熱曲線から報告される。ピーク結晶化温度および開始結晶化温度を冷却曲線から決定する。
【００２３】
弾性回復．樹脂ペレットをＡＳＴＭ  Ｄ４７０３、附属書Ａ１、方法Ｃに従って約５〜１０ミルの厚さに圧縮成形する。ＡＳＴＭ  Ｄ１７０８に詳述されているような幾何学的形状の微小引張試験片を成形シートから打ち抜く。試験片は、実施手順Ｄ６１８の手順Ａに従って、試験前に４０時間調整される。
【００２４】
試料は、平らなゴム面のグリップを使用してスクリュー駆動式引張試験機で試験される。握りの間隔は２２ｍｍに設定されており、これは微量引張試験片のゲージ長さに等しい。試料を１００％／分の速度で１００％のひずみまで伸ばし、３０秒間保持する。次いで、クロスヘッドを同じ速度で元のグリップ間隔に戻し、６０秒間保持する。次いで、試料を同じ１００％／分のひずみ速度で１００％まで歪ませる。
【００２５】
弾性回復は以下のように計算することができる。
【００２６】
【数２】
2020504059.tif 000004
【００２７】
「エチレン系ポリマー」は、（重合性モノマーの総量に基づいて）５０重量パーセント超の重合エチレンモノマーを含有するポリマーであり、任意選択的に少なくとも１つのコモノマーを含有し得る。エチレン系ポリマーは、エチレンホモポリマー、およびエチレンコポリマー（エチレンおよび１つ以上のコモノマーから誘導される単位を意味する）を含む。用語「エチレン系ポリマー」および「ポリエチレン」は、互換的に使用され得る。エチレン系ポリマー（ポリエチレン）の非限定的な例としては、低密度ポリエチレン（ＬＤＰＥ）および直鎖状ポリエチレンが挙げられる。直鎖状ポリエチレンの非限定的な例としては、直鎖状低密度ポリエチレン（ＬＬＤＰＥ）、超低密度ポリエチレン（ＵＬＤＰＥ）、極低密度ポリエチレン（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られる）、シングルサイト触媒直鎖状低密度ポリエチレン（ｍ−ＬＬＤＰＥ）、実質的に直鎖状または直鎖状のプラストマー／エラストマー、および高密度ポリエチレン（ＨＤＰＥ）が挙げられる。一般に、ポリエチレンは、チーグラーナッタ触媒等の不均一触媒系、４族遷移金属およびメタロセン、非メタロセン金属中心、ヘテロアリール、ヘテロ原子アリールオキシエーテル、ホスフィンイミン等の配位子構造を含む均一触媒系を使用して、気相流動床反応器、液相スラリープロセス反応器、または液相溶液プロセス反応器で生成され得る。不均一触媒および／または均一触媒の組み合わせもまた、単一反応器または二重反応器構成のいずれにおいても使用され得る。
【００２８】
「高密度ポリエチレン」（または「ＨＤＰＥ」）は、少なくとも１つのＣ４−Ｃ１０α−オレフィンコモノマー、またはＣ４α−オレフィンコモノマー、および０．９４ｇ／ｃｃ超、または０９４５ｇ／ｃｃ、または０．９５ｇ／ｃｃ、または０．９５５ｇ／ｃｃから、０．９６ｇ／ｃｃ、または０．９７／ｃｃ、または０．９８ｇ／ｃｃまでの密度を有する、エチレンホモポリマーまたはエチレン／α−オレフィンコポリマーである。ＨＤＰＥは、単峰性コポリマーまたは多峰性コポリマーであり得る。「単峰性エチレンコポリマー」は、分子量分布を示すゲル浸透クロマトグラフィー（ＧＰＣ）において１つの明確なピークを有するエチレン／Ｃ４−Ｃ１０α−オレフィンコポリマーである。「多峰性エチレンコポリマー」は、分子量分布を示すＧＰＣ中に少なくとも２つの異なるピークを有するエチレン／Ｃ４−Ｃ１０α−オレフィンコポリマーである。多峰性は、２つのピークを有するコポリマー（二峰性）および３つ以上のピークを有するコポリマーを含む。ＨＤＰＥの非限定的な例としては、ＤＯＷ（商標）高密度ポリエチレン（ＨＤＰＥ）樹脂（Ｔｈｅ  Ｄｏｗ  Ｃｈｅｍｉｃａｌ  Ｃｏｍｐａｎｙから入手可能）、ＥＬＩＴＥ（商標）強化ポリエチレン樹脂（Ｔｈｅ  Ｄｏｗ  Ｃｈｅｍｉｃａｌ  Ｃｏｍｐａｎｙから入手可能）、ＣＯＮＴＩＮＵＵＭ（商標）二峰性ポリエチレン樹脂（Ｄｏｗ  Ｃｈｅｍｉｃａｌ  Ｃｏｍｐａｎｙから入手可能）、ＬＵＰＯＬＥＮ（商標）（Ｌｙｏｎｄｅｌｌ  Ｂａｓｅｌｌから入手可能）、ならびにＢｏｒｅａｌｉｓ、Ｉｎｅｏｓ、およびＥｘｘｏｎＭｏｂｉｌからのＨＤＰＥ製品が挙げられる。
【００２９】
「インターポリマー」は、少なくとも２つの異なるモノマーの重合によって調製されるポリマーである。この総称は、２つの異なるモノマーから調製されるポリマーを指すために通常用いられるコポリマー、および３つ以上の異なる種類のモノマーから調製されるポリマー、例えばターポリマー、テトラポリマー等を含む。
【００３０】
「低密度ポリエチレン」（または「ＬＤＰＥ」）は、エチレンホモポリマー、または０．９１５ｇ／ｃｃ〜０．９４０ｇ／ｃｃの密度を有し、かつ広いＭＷＤを有する長鎖分岐を含有する少なくとも１つのＣ３−Ｃ１０α−オレフィン、好ましくはＣ３−Ｃ４を含むエチレン／α−オレフィンコポリマーからなる。ＬＤＰＥは、通常、高圧フリーラジカル重合（フリーラジカル開始剤を有する管状反応器またはオートクレーブ）によって生産される。ＬＤＰＥの非限定的な例としては、ＭａｒＦｌｅｘ（商標）（Ｃｈｅｖｒｏｎ  Ｐｈｉｌｌｉｐｓ）、ＬＵＰＯＬＥＮ（商標）（Ｌｙｏｎｄｅｌｌ  Ｂａｓｅｌｌ）、ならびにＢｏｒｅａｌｉｓ、Ｉｎｅｏｓ、ＥｘｘｏｎＭｏｂｉｌ等からのＬＤＰＥ製品が挙げられる。
【００３１】
「直鎖状低密度ポリエチレン」（または「ＬＬＤＰＥ」）は、エチレンから誘導される単位、および少なくとも１つのＣ３−Ｃ１０α−オレフィンコモノマーまたは少なくとも１つのＣ４−Ｃ８α−オレフィンコモノマー、または少なくとも１つのＣ６−Ｃ８α−オレフィンコモノマーから誘導される単位を含む、不均一短鎖分岐分布を含有する直鎖状エチレン／α−オレフィンコポリマーである。ＬＬＤＰＥは、従来のＬＤＰＥとは対照的に、たとえあったとしても少しの長鎖分岐を特徴とする。ＬＬＤＰＥは、０．９１０ｇ／ｃｃ、または０．９１５ｇ／ｃｃ、または０．９２０ｇ／ｃｃ、または０．９２５ｇ／ｃｃ〜０．９３０ｇ／ｃｃ、または０．９３５ｇ／ｃｃ、または０．９４０ｇ／ｃｃの密度を有する。ＬＬＤＰＥの非限定的な例としては、ＴＵＦＬＩＮ（商標）直鎖状低密度ポリエチレン樹脂（Ｔｈｅ  Ｄｏｗ  Ｃｈｅｍｉｃａｌ  Ｃｏｍｐａｎｙから入手可能）、ＤＯＷＬＥＸ（商標）ポリエチレン樹脂（Ｄｏｗ  Ｃｈｅｍｉｃａｌ  Ｃｏｍｐａｎｙから入手可能）、およびＭＡＲＬＥＸ（商標）ポリエチレン（Ｃｈｅｖｒｏｎ  Ｐｈｉｌｌｉｐｓから入手可能）が挙げられる。
【００３２】
「超低密度ポリエチレン」（または「ＵＬＤＰＥ」）および「極低密度ポリエチレン」（または「ＶＬＤＰＥ」）は各々、エチレン由来の単位および少なくとも１つのＣ３−Ｃ１０α−オレフィンコモノマー、または少なくとも１つのＣ４−Ｃ８α−オレフィンコモノマー、または少なくとも１つのＣ６−Ｃ８α−オレフィンコモノマー由来の単位を含む不均一短鎖分岐分布を含有する直鎖エチレン／α−オレフィンコポリマーである。ＵＬＤＰＥおよびＶＬＤＰＥは各々、０．８８５ｇ／ｃｃ、または０．９０ｇ／ｃｃ〜０．９１５ｇ／ｃｃの密度を有する。ＵＬＤＰＥおよびＶＬＤＰＥの非限定的な例としては、ＡＴＴＡＮＥ（商標）超低密度ポリエチレン樹脂（Ｔｈｅ  Ｄｏｗ  Ｃｈｅｍｉｃａｌ  Ｃｏｍｐａｎｙから入手可能）およびＦＬＥＸＯＭＥＲ（商標）超低密度ポリエチレン樹脂（Ｔｈｅ  Ｄｏｗ  Ｃｈｅｍｉｃａｌ  Ｃｏｍｐａｎｙから入手可能）が挙げられる。
【００３３】
「多成分エチレン系コポリマー」（または「ＥＰＥ」）は、エチレン由来の単位と、特許参考文献ＵＳＰ６，１１１，０２３、ＵＳＰ５，６７７，３８３、およびＵＳＰ６，９８４，６９５に記載されているような少なくとも１つのＣ３−Ｃ１０α−オレフィンコモノマー、または少なくとも１つのＣ４−Ｃ８α−オレフィンコモノマー、または少なくとも１つのＣ６−Ｃ８α−オレフィンコモノマー由来の単位とを含む。ＥＰＥ樹脂は、０．９０５ｇ／ｃｃ、または０．９０８ｇ／ｃｃ、または０．９１２ｇ／ｃｃ、または０．９２０ｇ／ｃｃ〜０．９２６ｇ／ｃｃ、または０．９２９ｇ／ｃｃ、または０．９４０ｇ／ｃｃ、または０．９６２ｇ／ｃｃの密度を有する。ＥＰＥ樹脂の非限定的な例としては、ＥＬＩＴＥ（商標）強化ポリエチレン（Ｔｈｅ  Ｄｏｗ  Ｃｈｅｍｉｃａｌ  Ｃｏｍｐａｎｙから入手可能）、ＥＬＩＴＥＡＴ（商標）先端技術樹脂（Ｔｈｅ  Ｄｏｗ  Ｃｈｅｍｉｃａｌ  Ｃｏｍｐａｎｙから入手可能）、ＳＵＲＰＡＳＳ（商標）ポリエチレン（ＰＥ）樹脂（Ｎｏｖａ  Ｃｈｅｍｉｃａｌｓから入手可能）、およびＳＭＡＲＴ（商標）（ＳＫ  Ｃｈｅｍｉｃａｌｓ  Ｃｏ．から入手可能）が挙げられる。
【００３４】
「シングルサイト触媒された直鎖低密度ポリエチレン」（または「ｍ−ＬＬＤＰＥ」）は、エチレンから誘導された単位および少なくとも１つのＣ３−Ｃ１０α−オレフィンコモノマー、または少なくとも１つのＣ４−Ｃ８α−オレフィンコモノマー、または少なくとも１つのＣ６−Ｃ８α−オレフィンコモノマーから誘導される単位を含む不均一短鎖分岐分布を含有する直鎖エチレン／α−オレフィンコポリマー類である。ｍ−ＬＬＤＰＥは、０．９１３ｇ／ｃｃ、または０．９１８ｇ／ｃｃ、または０．９２０ｇ／ｃｃから、０．９２５ｇ／ｃｃ、または０．９４０ｇ／ｃｃまでの密度を有する。ｍ−ＬＬＤＰＥの非限定的な例としては、ＥＸＣＥＥＤ（商標）メタロセンＰＥ（ＥｘｘｏｎＭｏｂｉｌ  Ｃｈｅｍｉｃａｌから入手可能）、ＬＵＦＬＥＸＥＮ（商標）ｍ−ＬＬＤＰＥ（Ｌｙｏｎｄｅｌｌ  Ｂａｓｅｌｌから入手可能）、およびＥＬＴＥＸ（商標）ＰＦ  ｍ−ＬＬＤＰＥ（Ｉｎｅｏｓ  Ｏｌｅｆｉｎｓ＆Ｐｏｌｙｍｅｒｓから入手可能）が挙げられる。
【００３５】
「エチレンプラストマー／エラストマー」は、エチレン由来の単位および少なくとも１つのＣ３−Ｃ１０α−オレフィンコモノマー、または少なくとも１つのＣ４−Ｃ８α−オレフィンコモノマー、または少なくとも１つのＣ６−Ｃ８α−オレフィンコモノマー由来の単位を含む均一短鎖分岐分布を含有する実質的に直鎖、または直鎖のエチレン／α−オレフィンコポリマーである。エチレンプラストマー／エラストマーは、０．８７０ｇ／ｃｃ、または０．８８０ｇ／ｃｃ、または０．８９０ｇ／ｃｃ〜０．９００ｇ／ｃｃ、または０．９０２ｇ／ｃｃ、または０．９０４ｇ／ｃｃ、または０．９０９ｇ、または０．９１０ｇ／ｃｃ、または０．９１７ｇ／ｃｃの密度を有する。エチレンプラストマー／エラストマーの非限定的な例としては、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）プラストマー（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、およびＬｕｃｅｎｅ（商標）（ＬＧ  Ｃｈｅｍ  Ｌｔｄ．から入手可能）が挙げられる。
【００３６】
メルトフローレート（ＭＦＲ）は、ＡＳＴＭ  Ｄ  １２３８、条件２８０℃／２．１６ｋｇ（ｇ／１０分）に従って測定される。
【００３７】
メルトインデックス（ＭＩ）は、ＡＳＴＭ  Ｄ  １２３８、条件１９０℃／２．１６ｋｇ（ｇ／１０分）に従って測定される。
【００３８】
本明細書で使用される場合、「融点」または「Ｔｍ」（プロットされたＤＳＣ曲線の形状に関して融解ピークとも呼ばれる）は、典型的には、ＵＳＰ５，７８３，６３８に記載されているように、ポリオレフィンの融点またはピークを測定するためのＤＳＣ（示差走査熱量測定）技術によって測定される。２つ以上のポリオレフィンを含む多くのブレンドは、１つ以上の融点または融解ピークを有し、多くの個々のポリオレフィンは１つのみの融点または融解ピークを含むことに留意されたい。
【００３９】
分子量分布（Ｍｗ／Ｍｎ）は、ゲル浸透クロマトグラフィー（ＧＰＣ）を使用して測定される。特に、従来のＧＰＣ測定は、ポリマーの重量平均（Ｍｗ）および数平均（Ｍｎ）分子量を決定し、そしてＭｗ／Ｍｎを決定するために使用される。ゲル浸透クロマトグラフィーシステムは、Ｐｏｌｙｍｅｒ  Ｌａｂｏｒａｔｏｒｉｅｓ  Ｍｏｄｅｌ  ＰＬ−２１０またはＰｏｌｙｍｅｒ  Ｌａｂｏｒａｔｏｒｉｅｓ  Ｍｏｄｅｌ  ＰＬ−２２０機器のいずれかからなる。カラムおよびカルーセル区画を１４０℃で操作する。３つのＰｏｌｙｍｅｒ  Ｌａｂｏｒａｔｏｒｉｅｓの１０ミクロンＭｉｘｅｄ−Ｂカラムを使用する。溶媒は、１，２，４トリクロロベンゼンである。試料を、２００ｐｐｍのブチル化ヒドロキシトルエン（ＢＨＴ）を含有する５０ミリリットルの溶媒中、０．１グラムのポリマーの濃度に調製する。１６０℃で２時間軽く撹拌することによって、試料を調製する。使用した注入体積は１００マイクロリットルであり、流量は１．０ｍｌ／分である。
【００４０】
ＧＰＣカラムセットの較正は、個々の分子量間に少なくとも１０の分離を有する６つの「カクテル」混合物中に配置された、５８０〜８，４００，０００の範囲の分子量を有する、分子量分布が狭い２１のポリスチレン標準を用いて行われる。標準物質をＰｏｌｙｍｅｒ  Ｌａｂｏｒａｔｏｒｉｅｓ（Ｓｈｒｏｐｓｈｉｒｅ，ＵＫ）から購入する。１，０００，０００以上の分子量に対して５０ミリリットルの溶媒中０．０２５グラム、および１，０００，０００未満の分子量に対して５０ミリリットルの溶媒中０．０５グラムでポリスチレン標準物質を調製する。ポリスチレン標準物質を８０℃で３０分間穏やかに撹拌しながら溶解する。狭い標準物質混合物を最初に、および最高分子量構成成分を減少させる順序で実行して、分解を最小限に抑える。ポリスチレン標準ピーク分子量は、次の式を使用してポリエチレン分子量に変換される（Ｗｉｌｌｉａｍｓ  ａｎｄ  Ｗａｒｄ、Ｊ．Ｐｏｌｙｍ．Ｓｃｉ．，Ｐｏｌｙｍ．Ｌｅｔ．，６，６２１（１９６８）に記載）。
Ｍポリプロピレン＝０．６４５（Ｍポリスチレン）。
【００４１】
ポリプロピレン等価分子量計算をＶｉｓｃｏｔｅｋ  ＴｒｉＳＥＣソフトウェアバージョン３．０を使用して行う。
【００４２】
本明細書で用いられる場合、「オレフィン系ポリマー」は、（重合可能モノマーの総量に基づいて）５０重量パーセント超の重合オレフィンモノマーを含有するポリマーであり、任意選択で、少なくとも１つのコモノマーを含有し得る。オレフィン系ポリマーの非限定的な例としては、エチレン系ポリマーおよびプロピレン系ポリマーが挙げられる。
【００４３】
「ポリマー」は、重合形態で、ポリマーを構成する複数のかつ／または繰り返しの「単位」または「マー単位」をもたらす、同一種類であれ異なる種類であれ、モノマーを重合することによって調製される化合物である。したがって、一般的な用語のポリマーは、用語ホモポリマーを含み、通常、１種類のモノマーのみから調製されたポリマーを指すのに用いられ、用語コポリマーは、通常、少なくとも２種類のモノマーから調製されたポリマーを指す。さらに、ランダム、ブロック等の全ての形態のコポリマーも包含する。「エチレン／α−オレフィンポリマー」および「プロピレン／α−オレフィンポリマー」という用語は、それぞれエチレンまたはプロピレンを重合させて調製された上述のコポリマー、および１つ以上の追加の重合性α−オレフィンモノマーを示す。ポリマーは、多くの場合、特定のモノマーまたはモノマーの種類に「基づいて」、特定のモノマー含有量を「含む」等、１つ以上の特定のモノマー「から作られる」ものと言及されるが、この文脈では、用語「モノマー」は、特定されたモノマーの重合残留物を指し、非重合種には言及していないことを理解していることに留意する。一般に、本明細書中のポリマーは、対応するモノマーの重合形態である「単位」に基づくものを指す。
【００４４】
「プロピレン系ポリマー」は、（重合可能モノマーの総量に基づいて）５０重量パーセント超の重合プロピレンモノマーを含有するポリマーであり、任意選択で、少なくとも１つのコモノマーを含有し得る。
【図面の簡単な説明】
【００４５】
【図１】本開示の実施形態による、スリーブと、スリーブに挿入される製品とを有する包装物品（ラップトップコンピュータ）の斜視図である。
【図２】本開示の一実施形態による、包装物品のスリーブに挿入されている図１の製品の斜視図である。
【図３】本開示の実施形態による、包装物品のスリーブ内に位置する製品の上面図である。
【図４】製品をスリーブに挿入する間の三次元ループ材料の延伸を示す、図２の領域４の拡大部分斜視図である。
【図５】製品がスリーブに挿入された、図３の領域５の拡大部分斜視図である。
【図６】本開示の一実施形態による包装物品および製品（ボトル）の斜視図である。
【図７】本開示の一実施形態による、図６の包装物品のポケットに挿入した後の図６のボトルの斜視図である。
【図８】図６の包装物品のポケット内に位置するボトルの平面図である。
【図９】本開示の一実施形態による、包装物品および製品（卵）の上面斜視図である。
【図１０】図９の包装物品のポケット内に位置する卵の平面図である。
【図１１】本開示の一実施形態に係る別の包装物品の分解斜視図である。
【図１２】図１１の線１２−１２に沿って取られた断面図である。
【発明を実施するための形態】
【００４６】
本開示は、包装物品を提供する。一実施形態において、包装物品は、幾何学的形状を有する本体を含む。本体は、三次元ランダムループ材料（３ＤＲＬＭ）で構成される。３ＤＲＬＭは、オレフィン系ポリマーで構成される。スリーブは、本体の内部を通って延在している。スリーブは、本体のそれぞれの対向面に対向端部を有する。スリーブは、本体のそれぞれの対向面上のそれぞれの端部に開口部を含む。各開口部は、閉鎖幅を有する。包装物品は、製品を含む。製品は、挿入形状を有し、挿入形状は、スリーブ開口部の閉鎖幅以上の挿入幅を有する。製品がスリーブに挿入されると、３ＤＲＬＭの一部が中立状態から延伸状態に移動する。
【００４７】
１．本体および３Ｄループ構造
図面を参照して、最初に図１を参照すると、包装物品が示されており、全体的に参照番号１０で表示されている。包装物品１０は、幾何学的形状を有する本体１２を含み、本体は、三次元ランダムループ材料１４で構成される。本明細書で使用される場合、「幾何学的形状」は、長さ、幅、および高さを有する三次元形状または三次元構成である。幾何学的形状は、規則的な三次元形状、不規則的な三次元形状、およびそれらの組み合わせであってもよい。規則的な三次元形状の非限定的な例には、立方体、角柱、球、円錐、および円柱が含まれる。本体は、中実または中空であってもよい。本体の幾何学的形状が角柱である場合、角柱は、規則的な多角形、または３、４、５、６、７、８、９、１０またはそれより多くの側面を有する不規則的な多角形の断面形状を有することができることが理解される。
【００４８】
本体は、三次元ランダムループ材料１４で構成される。「三次元ランダムループ材料」（または「３ＤＲＬＭ」）は、連続繊維１８を巻き付けてそれぞれのループを溶融状態で互いに接触させ、接点１９の大部分で熱接着することによって形成された多数のループ１６の塊または構造である。される。大きな変形を引き起こす大きな応力が与えられたとしても、３ＤＲＬＭ１８は、それ自体を変形させることによって、溶融一体化された三次元ランダムループで構成される網構造全体で応力を吸収し、応力が解除されると、ポリマーの弾性的な弾力性が現れて構造の元の形状への回復を可能にする。公知の非弾性ポリマーで作製された長繊維で構成される網目構造を緩衝材として使用すると、塑性変形が生じて回復が達成され得ないため、結果として耐熱耐久性が劣る。繊維同士が接点で融着していないと、形状を保持できず、構造が一体的に変形しないため、応力集中による疲労現象が発生し、耐久性や耐変形性が悪くなり、好ましくない。ある特定の実施形態において、溶融接合は、全ての接点が溶融接合されている状態である。
【００４９】
３ＤＲＬＭ１４を製造するための非限定的な方法は、（ａ）溶融オレフィン系ポリマーを典型的な溶融押出機内でポリマーの融点よりも１０℃〜１４０℃高い温度で加熱するステップと；（ｂ）複数のオリフィスを有するノズルから溶融インターポリマーを下方に吐出し、繊維を自然落下させることによりループを形成するステップとを含む。ポリマーは、熱可塑性エラストマー、熱可塑性非弾性ポリマーまたはそれらの組み合わせと組み合わせて使用することができる。ノズル表面と、繊維を固化させるために冷却ユニット上に設置された取り出しコンベアとの間の距離、ポリマーの溶融粘度、オリフィスの直径および吐出量は、ループの直径および繊維の繊度を決定付ける要素である。ループは、供給された溶融繊維を冷却ユニット上にセットされた一対の取り出しコンベア（ベルトまたはローラ）間（調節可能なその間の距離）に保持および位置付け、接触するループが三次元ランダムループ構造を形成するときにそれらが熱接着されるように、オリフィス間の距離をこの目的のために調節することにより、そのようにして形成されたループを互いに接触させることによって形成される。次いで、ループが三次元ランダムループ構造を形成する際に接点が熱接着された連続繊維は、冷却ユニットに連続的に取り込まれて固化し、網目構造となる。その後、構造を所望の長さおよび形状に切断する。この方法は、オレフィン系ポリマーをインターポリマーの融点よりも１０℃〜１４０℃高い温度で溶融加熱し、複数のオリフィスを有するノズルから溶融状態で下方供給することを特徴とする。ポリマーが融点よりも１０℃未満高い温度で吐出されると、供給される繊維は低温になり流動性が低くなり、繊維の接点の熱接着が不十分になる。
【００５０】
本明細書で提供される緩衝網目構造を構成する繊維のループ直径および繊度等の特性は、インターポリマーを凝固させるためにノズル表面と冷却ユニット上に設置された取り出しコンベアとの間の距離、インターポリマーの溶融粘度、オリフィスの直径およびそこから供給されるインターポリマーの量に依存する。例えば、供給されるインターポリマーの量を減らし、供給時の溶融粘度を低くすると、繊維の繊度が小さくなり、ランダムループの平均ループ直径が小さくなる。一方、インターポリマーを凝固させるためにノズル表面と冷却ユニット上に設置された取り出しコンベアとの間の距離が短くなると、繊維の繊度がわずかに大きくなり、ランダムループの平均ループ直径が大きくなる。これらの条件を組み合わせると、１００デニール〜１０００００デニールの連続繊維の望ましい繊度および１００ｍｍ以下、または１ミリメートル（ｍｍ）、または２ｍｍ、または１０ｍｍ〜２５ｍｍ、または５０ｍｍのランダムループの平均直径が得られる。上記コンベアまでの距離を調節することにより、熱接着網目構造が溶融状態にある間に構造の厚さを制御することができ、コンベアにより所望の厚さおよび平坦面を有する構造を得ることができる。コンベア速度が速すぎると、冷却が熱接着の前に進行するため、接点を熱接着することができなくなる。一方、速度が遅すぎると、溶融材料の過度に長い滞留の結果としてより高い密度が生じる可能性がある。いくつかの実施形態において、コンベヤまでの距離およびコンベヤ速度は、０．００５〜０．１ｇ／ｃｃまたは０．０１〜０．０５ｇ／ｃｃの所望の見かけの密度が達成され得るように選択されるべきである。
【００５１】
一実施形態において、３ＤＲＬＭ３０は、以下の特性（ｉ）〜（ｉｉｉ）のうちの１つ、いくつか、またはすべてを有する。
（ｉ）０．０１６ｇ／ｃｃ、もしくは０．０２４ｇ／ｃｃ、もしくは０．０３２ｇ／ｃｃ〜０．０４０ｇ／ｃｃ、もしくは０．０４８ｇ／ｃｃの見かけの密度、および／または
（ｉｉ）０．１ｍｍ、もしくは０．５ｍｍ、もしくは０．７ｍｍ、もしくは１．０ｍｍ、もしくは１．５ｍｍ〜２．０ｍｍ〜２．５ｍｍ、もしくは３．０ｍｍの繊維直径、および／または
（ｉｉｉ）１．０ｃｍ、２．０ｃｍ、もしくは３．０ｃｍ、もしくは４．０ｃｍ、もしくは５．０ｃｍ、もしくは１０ｃｍ、もしくは２０ｃｍ〜５０ｃｍ、もしくは７５ｃｍ、もしくは１００ｃｍ以上の厚さ（機械方向）。３ＤＲＬＭ１４の厚さは、包装される製品の種類に基づいて変動することを理解されたい。
【００５２】
３ＤＲＬＭ１４は、本体１２を形成するために三次元幾何学形状に形成される。３ＤＲＬＭ１４は、圧縮および延伸することができ、その元の幾何学的形状に戻ることができる弾性材料である。本明細書で使用される場合、「弾性材料」は、圧縮および／または延伸することができ、圧縮および／または延伸を及ぼす力が解除されるとほぼ元の形状／長さに極めて急速に伸縮するゴム様材料である。三次元ランダムループ材料１４は、３ＤＲＬＭ１４に圧縮力も延伸力も加えられていない場合、「中立状態」を有する。三次元ランダムループ材料１４は、３ＤＲＬＭ１４に圧縮力が加えられた場合、「圧縮状態」を有する。三次元ランダムループ材料１４は、３ＤＲＬＭ１４に延伸力が加えられた場合「延伸状態」を有する。本体１２は、圧縮（圧縮状態）、中立（中立状態）、および延伸（延伸状態）が同様に可能である。
【００５３】
三次元ランダムループ材料１４は、１種以上のオレフィン系ポリマーで構成される。オレフィン系ポリマーは、１種以上のエチレン系ポリマー、１種以上のプロピレン系ポリマー、およびそれらのブレンドであってもよい。
【００５４】
一実施形態にでは、エチレン系ポリマーは、エチレン／α−オレフィンポリマーである。エチレン／α−オレフィンポリマーは、ランダムエチレン／α−オレフィンポリマー、またはエチレン／α−オレフィンマルチブロックポリマーであってもよい。α−オレフィンは、Ｃ３−Ｃ２０α−オレフィン、またはＣ４−Ｃ１２α−オレフィン、またはＣ４−Ｃ８α−オレフィンである。好適なα−オレフィンコモノマーの非限定的な例は、プロピレン、ブテン、メチル−１−ペンテン、ヘキセン、オクテン、デセン、ドデセン、テトラデセン、ヘキサデセン、オクタデセン、シクロヘキシル−１−プロペン（アリルシクロヘキサン）、ビニルシクロヘキサン、およびこれらの組み合わせを含む。
【００５５】
一実施形態において、エチレン系ポリマーは、均一分岐ランダムエチレン／α−オレフィンコポリマーである。
【００５６】
「ランダムコポリマー」は、少なくとも２つの異なるモノマーが不均一な順序で配置したコポリマーである。「ランダムコポリマー」という用語は、特にブロックコポリマーを除外する。エチレンポリマーを説明するために使用される「均一エチレンポリマー」という用語は、米国特許第３，６４５，９９２号明細書中のＥｌｓｔｏｎによる最初の開示に従う従来の意味で、コモノマーが所与のポリマー分子内にランダムに分布しており、実質的に全てのポリマー分子が実質的に同じエチレン対コモノマーモル比を有するエチレンポリマーを指すように使用され、その開示は参照により本明細書に組み込まれる。本明細書で定義されるように、実質的に線状のエチレンポリマーおよび均質に分岐した線状エチレンは、両方とも均質なエチレンポリマーである。
【００５７】
均一に分岐したランダムエチレン／α−オレフィンコポリマーは、ランダムな均一に分岐した線状エチレン／α−オレフィンコポリマー、またはランダムな均一に分岐した実質的に線状のエチレン／α−オレフィンコポリマーであってもよい。「実質的に線状のエチレン／α−オレフィンコポリマー」という用語は、ポリマー主鎖が、０．０１個の長鎖分岐／１０００個の炭素〜３個の長鎖分岐／１０００個の炭素、または０．０１個の長鎖分岐／１０００個の炭素〜１個の長鎖分岐／１０００個の炭素、または０．０５個の長鎖分岐／１０００個の炭素〜１個の長鎖分岐／１０００個の炭素で置換されていることを意味する。対照的に、「線状エチレン／α−オレフィンコポリマー」という用語は、ポリマー主鎖が長鎖分岐を有さないことを意味する。
【００５８】
均一に分岐したランダムエチレン／α−オレフィンコポリマーは、全てのコポリマー分子内で同じエチレン／α−オレフィンコモノマー比を有してもよい。コポリマーの均一性は、ＳＣＢＤＩ（短鎖分岐分布指数）またはＣＤＢＩ（組成分布分岐指数）によって記述することができ、中央総モルコモノマーの５０パーセント以内のコモノマー含有量を有するポリマー分子の重量パーセントとして定義される。ポリマーのＣＤＢＩは、米国特許第４，７９８，０８１号（Ｈａｚｌｉｔｔら）または米国特許第５，０８９，３２１号（Ｃｈｕｍら）に記載されているように、例えば昇温溶出分別（本明細書では「ＴＲＥＦ」と略記される）等の当技術分野で公知の技術から得られるデータから容易に計算され、これらの開示内容は全て、参照により本明細書に組み込まれる。均一に分岐したランダムエチレン／α−オレフィンコポリマーのＳＣＢＤＩまたはＣＤＢＩは、好ましくは、約３０パーセントを超える、または約５０パーセントを超える。
【００５９】
均一に分枝したランダムエチレン／αオレフィンコポリマーは、少なくとも１種のエチレンコモノマーおよび少なくとも１種のＣ３−Ｃ２０α−オレフィン、または少なくとも１種のＣ４−Ｃ１２α−オレフィンコモノマーを含んでいてもよい。例えば、限定を目的としないが、Ｃ３−Ｃ２０α−オレフィンは、プロピレン、イソブチレン、１−ブテン、１−ヘキセン、４−メチル−１−ペンテン、１−ヘプテン、１−オクテン、１−ノネン、および１−デセン、またはいくつかの実施形態において、１−ブテン、１−ヘキセン、４−メチル−１−ペンテンおよび１−オクテンを含み得るが、これらに限定されない。
【００６０】
均一に分岐したランダムエチレン／α−オレフィンコポリマーは、以下の特性（ｉ）〜（ｉｉｉ）のうちの１つ、いくつか、またはすべてを有し得る。
（ｉ）１ｇ／１０分、もしくは５ｇ／１０分、もしくは１０ｇ／１０分、もしくは２０ｇ／１０分〜３０ｇ／１０分、もしくは４０ｇ／１０分、もしくは５０ｇ／１０分のメルトインデックス（１２）、および／または
（ｉｉ）０．０７５ｇ／ｃｃ、もしくは０．８８０ｇ／ｃｃ、もしくは０．８９０ｇ／ｃｃ〜０．９０ｇ／ｃｃ、もしくは０．９１ｇ／ｃｃ、もしくは０．９２０ｇ／ｃｃ、もしくは０．９２５ｇ／ｃｃの密度、および／または
（ｉｉｉ）２．０、もしくは２．５、もしくは３．０〜３．５、もしくは４．０の分子量分布（Ｍｗ／Ｍｎ）。
【００６１】
一実施形態において、エチレン系ポリマーは、不均一に分岐したランダムエチレン／α−オレフィンコポリマーである。
【００６２】
不均一に分岐したランダムエチレン／α−オレフィンコポリマーは、主にそれらの分岐分布において均一に分岐したランダムエチレン／α−オレフィンコポリマーと異なる。例えば、不均一に分岐したランダムエチレン／α−オレフィンコポリマーは、高分岐部分（極低密度ポリエチレンに類似）、中分岐部分（中分岐ポリエチレンに類似）および本質的に線状の部分（線状ホモポリマーポリエチレンに類似）を含む分岐の分布を有する。
【００６３】
均一に分枝したランダムエチレン／α−オレフィンコポリマーのように、不均一に分枝したランダムエチレン／αオレフィンコポリマーは、少なくとも１種のエチレンコモノマーおよび少なくとも１種のＣ３−Ｃ２０α−オレフィンコモノマー、または少なくとも１種のＣ４−Ｃ１２α−オレフィンコモノマーを含んでもよい。例えば、限定を目的としないが、Ｃ３−Ｃ２０α−オレフィンは、プロピレン、イソブチレン、１−ブテン、１−ヘキセン、４−メチル−１−ペンテン、１−ヘプテン、１−オクテン、１−ノネン、および１−デセン、またはいくつかの実施形態において、１−ブテン、１−ヘキセン、４−メチル−１−ペンテンおよび１−オクテンを含み得るが、これらに限定されない。一実施形態において、不均一に分岐したエチレン／α−オレフィンコポリマーは、約５０重量％を超える、または約６０重量％を超える、または約７０重量％を超えるエチレンコモノマーを含み得る。同様に、不均一に分岐したエチレン／α−オレフィンコポリマーは、約５０重量％未満、または約４０重量％未満、または約３０重量％未満のα−オレフィンモノマーを含み得る。
【００６４】
不均一に分岐したランダムエチレン／α−オレフィンコポリマーは、以下の特性（ｉ）〜（ｉｉｉ）のうちの１つ、いくつか、またはすべてを有し得る。
（ｉ）０．９００ｇ／ｃｃ、もしくは０．０９１０ｇ／ｃｃ、もしくは０．９２０ｇ／ｃｃ〜０．９３０ｇ／ｃｃ、もしくは０．０９４ｇ／ｃｃの密度、
（ｉｉ）１ｇ／１０分、もしくは５ｇ／１０分、もしくは１０ｇ／１０分、もしくは２０ｇ／１０分〜３０ｇ／１０分、もしくは４０ｇ／１０分、もしくは５０ｇ／１０分のメルトインデックス（Ｉ２）、および／または
（ｉｉｉ）３．０、もしくは３．５〜４．０、もしくは４．５のＭｗ／Ｍｎ。
【００６５】
一実施形態において、３ＤＲＬＭ１４は、均一に分岐したランダムエチレン／α−オレフィンコポリマーおよび不均一に分岐したエチレン／α−オレフィンコポリマーのブレンドで構成され、このブレンドは、以下の特性（ｉ）〜（ｖ）のうちの１つ、いくつか、またはすべてを有する。
（ｉ）２．５、もしくは３．０〜３．５、もしくは４．０、もしくは４．５のＭｗ／Ｍｎ。
（ｉｉ）３．０ｇ／１０分、もしくは４．０ｇ／１０分、もしくは５．０ｇ／１０分、もしくは１０ｇ／１０分〜１５ｇ／１０分、もしくは２０ｇ／１０分、もしくは２５ｇ／１０分のメルトインデックス（Ｉ２）。
（ｉｉｉ）０．８９５ｇ／ｃｃ、もしくは０．９００ｇ／ｃｃ、もしくは０．９１０ｇ／ｃｃ、もしくは０．９１５ｇ／ｃｃ〜０．９２０ｇ／ｃｃ、もしくは０．９２５ｇ／ｃｃの密度、および／または
（ｉｖ）５ｇ／１０分、もしくは７ｇ／１０分〜１０ｇ／１０分、もしくは１５ｇ／１０分のＩ１０／Ｉ２比、および／または
（ｖ）２５％、もしくは３０％、もしくは３５％、もしくは４０％〜４５％、もしくは５０％、もしくは５５％のパーセント結晶化度。
【００６６】
結晶化溶出分別（ＣＥＦ）によれば、エチレン／α−オレフィンコポリマーブレンドは、９０℃〜１１５℃、または約５重量％〜約１５重量％、または約６重量％〜約１２重量％、または約８重量％〜約１２重量％、または約８重量％超、または約９重量％超の温度帯で重量分率を有し得る。さらに、以下に詳述するように、コポリマーブレンドは少なくとも約１００、または少なくとも約１１０のコモノマー分布定数（ＣＤＣ）を有してもよい。
【００６７】
本エチレン／α−オレフィンコポリマーブレンドは、示差走査熱量測定法（ＤＳＣ）を用いて１３０℃未満の温度で測定したとき、少なくとも２つまたは３つの融解ピークを有してもよい。１つ以上の実施態様において、エチレン／α−オレフィンコポリマーブレンドは、少なくとも１１５℃、または少なくとも１２０℃、または約１２０℃〜約１２５℃、または約１２２〜約１２４℃の最高温度融解ピークを含んでもよい。理論に束縛されないが、不均一に分岐したエチレン／α−オレフィンコポリマーは、２つの融解ピークによって特徴付けられ、均一に分岐したエチレン／α−オレフィンコポリマーは、１つの融解ピークによって特徴付けられ、したがって３つの融解ピークを構成する。さらに、理論に束縛されないが、少なくとも１１５℃の最高ＤＳＣ融解ピークを有するエチレン／α−オレフィンコポリマーブレンドを有する３ＤＲＬＭは、高温滅菌プロセスに供されたときに有効な耐熱性を示すことができると考えられる。具体的には、３ＤＲＬＭの熱および／または蒸気滅菌は、１１５℃未満のＤＳＣ最高融解ピークを有する構造の構造的完全性を（例えば、構造の圧縮によって）低下させ得るが、一方、少なくとも１１５℃の最高ＤＳＣ融解ピークを有するエチレン／α−オレフィンコポリマーブレンドを有する３ＤＲＬＭは耐熱性で、それらの構造を保持することができる。さらに、エチレン／α−オレフィンコポリマーブレンドは、ＤＳＣにより測定した場合、少なくとも１２０Ｊ／ｇ、または少なくとも１２５Ｊ／ｇの融解エンタルピー値ΔＨを有し得る。
【００６８】
さらに、エチレン／α−オレフィンコポリマーブレンドは、約１０〜約９０重量％、または約３０〜約７０重量％、または約４０〜約６０重量％の均一に分岐したエチレン／α−オレフィンコポリマーを含んでもよい。同様に、エチレン／α−オレフィンコポリマーブレンドは、約１０〜約９０重量％、約３０〜約７０重量％、または約４０〜約６０重量％の不均一に分岐したエチレン／α−オレフィンコポリマーを含んでもよい。特定の実施形態において、エチレン／α−オレフィンコポリマーブレンドは、約５０重量％〜約６０重量％の均一に分岐したエチレン／α−オレフィンコポリマー、および４０重量％〜約５０重量％の不均一に分岐したエチレン／α−オレフィンコポリマーを含んでもよい。
【００６９】
さらに、エチレン／α−オレフィンコポリマーブレンドの強度は、以下の測定基準のうちの１つ以上によって特徴付けられ得る。そのような測定基準の１つは、弾性回復である。ここで、エチレン／α−オレフィンコポリマーブレンドは、１サイクルで１００パーセントひずみで５０〜８０％の弾性回復率、Ｒｅを有する。弾性回復に関するさらなる詳細は、参照によりその全体が本明細書に組み込まれる米国特許第７，８０３，７２８号に記載されている。
【００７０】
エチレン／α−オレフィンコポリマーブレンドは、その貯蔵弾性率によっても特徴付けられ得る。いくつかの実施形態において、エチレン／α−オレフィンコポリマーブレンドは、約２０〜約６０、または約２０〜約５０、または約３０〜約５０、または約３０〜約４０の、１００℃での貯蔵弾性率Ｇ’（１００℃）に対する２５℃での貯蔵弾性率Ｇ’（２５℃）の比を有し得る。
【００７１】
さらに、エチレン／α−オレフィンコポリマーブレンドはまた、６秒で少なくとも約１．１５Ｎｍｍ、６秒で少なくとも約１．２０Ｎｍｍ、または６秒で少なくとも約１．２５Ｎｍｍ、または６秒で少なくとも約１．３５Ｎｍｍの曲げ剛性によっても特徴付けられ得る。理論に束縛されないが、これらの剛性値は、結合した３ＤＲＬＭ繊維に組み込まれて緩衝網目構造を形成したときにエチレン／α−オレフィンコポリマーブレンドがどのように緩衝支持を提供するかを示すと考えられる。
【００７２】
一実施形態において、エチレン系ポリマーは、以下の特性（ｉ）〜（ｖ）のうちの１つ、いくつか、または全てを有するエチレン／α−オレフィンインターポリマー組成物である。
（ｉ）９０．０℃から１１５．０℃の最高ＤＳＣ温度融解ピーク、および／または
（ｉｉ）１．４０〜２．１０のゼロ剪断粘度比（ＺＳＶＲ）、および／または
（ｉｉｉ）０．８６０〜０．９２５ｇ／ｃｃの範囲内の密度、および／または
（ｉｖ）１ｇ／１０分〜２５ｇ／１０分のメルトインデックス（Ｉ２）、および／または
（ｖ）２．０〜４．５の範囲内の分子量分布（Ｍｗ／Ｍｎ）。
【００７３】
一実施形態において、エチレン系ポリマーは、エステル等の官能化コモノマーを含有する。官能化コモノマーは、アセテートコモノマーまたはアクリレートコモノマーであってもよい。官能化コモノマーを有する適切なエチレン系ポリマーの非限定的な例としては、エチレン酢酸ビニル（ＥＶＡ）、エチレンメチルアクリレートＥＭＡ、エチレンエチルアクリレート（ＥＥＡ）、およびそれらの任意の組み合わせが挙げられる。
【００７４】
一実施形態において、オレフィン系ポリマーは、プロピレン系ポリマーである。プロピレン系ポリマーは、プロピレンホモポリマーまたはプロピレン／α−オレフィンポリマーであってもよい。α−オレフィンは、Ｃ２α−オレフィン（エチレン）またはＣ４−Ｃ１２α−オレフィンまたはＣ４−Ｃ８α−オレフィンである。適切なα−オレフィンコモノマーの非限定的な例としては、エチレン、ブテン、メチル−１−ペンテン、ヘキセン、オクテン、デセン、ドデセン、テトラデセン、ヘキサデセン、オクタデセン、シクロヘキシル−１−プロペン（アリルシクロヘキサン）、ビニルシクロヘキサン、およびこれらの組み合わせが挙げられる。
【００７５】
一実施形態において、プロピレンインターポリマーは、プロピレンに由来する８２重量％〜９９重量％の単位およびエチレンに由来する１８重量％〜１重量％の単位を含み、以下の特性（ｉ）〜（ｖｉ）のうちの１つ、いくつか、またはすべてを有する。
（ｉ）０．８４０ｇ／ｃｃ、もしくは０．８５０ｇ／ｃｃ〜０．９００ｇ／ｃｃの密度、および／または
（ｉｉ）５０．０℃から１２０．０℃の最高ＤＳＣ融解ピーク温度、および／または
（ｉｉｉ）１ｇ／１０分、もしくは２ｇ／１０分〜５０ｇ／１０分、もしくは１００ｇ／１０分のメルトフローレート、および／または
（ｉｖ）４未満のＭｗ／Ｍｎ、および／または
（ｖ）０．５％〜４５％の範囲内のパーセント結晶化度、および／または
（ｖｉ）８５℃未満のＤＳＣ結晶化開始温度、Ｔｃ−Ｏｎｓｅｔ。
【００７６】
一実施形態において、３ＤＲＬＭ１４の製造に使用されるオレフィン系ポリマーは、１種以上の任意選択の添加剤を含有する。適切な添加剤の非限定的な例としては、安定剤、抗菌剤、抗真菌剤、酸化防止剤、加工助剤、紫外線（ＵＶ）安定剤、滑り添加剤、粘着防止剤、着色顔料または染料、帯電防止剤、充填剤、難燃剤、およびそれらの任意の組み合わせが挙げられる。
【００７７】
２．スリーブ
本体１２は、スリーブ２０を有する。本明細書で使用される場合、「スリーブ」は、本体の内部を通って延在するオリフィスであり、スリーブは、本体の第１の表面上の第１の端部と、本体の対向する第２の表面上の対向する第２の端部とを有する。スリーブは、本体内部に物体を受け入れる、保持する、および支持するために周囲の３ＤＲＬＭ１４を通して形成されたチャネルである。図１〜３は、スリーブ２０が開口部２２を有する第１の端部２１ａを有することを示す。スリーブ２０は、開口部２３を有する第２の端部２１ｂを有する。開口部２２、２３は、スリーブへの／スリーブからの出入りを提供する。各開口部２２、２３は、本体１２の外面または最外面上に位置している。
【００７８】
開口部（および／またはスリーブ）は、３ＤＲＬＭの製造中に本体に形成されてもよい。代替として、開口部（および／またはスリーブ）は、ブレード部材または他の切断デバイスを用いて本体にスリットを切り込むことによって製造後に形成されてもよい。このように、開口部（スリーブ）は、例えば電動ナイフ等のブレードで３ＤＲＬＭ１４を切断することによって形成されたスリットであってもよい。
【００７９】
各開口部２２、２３は、閉鎖幅を有する。本明細書で使用される場合、「閉鎖幅」は、三次元ランダムループ材料が中立状態にある場合の開口部（スリーブ）の幅である。図１〜図３は、それぞれが閉鎖幅を有する開口部２２、２３を示し、閉鎖幅は距離Ｗ１を有する。
【００８０】
包装物品１０は、製品を含む。本明細書で使用される場合、「製品」は、少なくとも１グラムの質量を有し、三次元、すなわち長さ、幅、および高さを有する有形の物体である。適切な製品の非限定的な例としては、家電製品、家庭用品、医療製品、食料品、およびそれらの任意の組み合わせが挙げられる。
【００８１】
適切な家電製品の非限定的な例としては、コンピュータディスクドライブ、キーボード、マウス等のコンピュータ入力および出力（Ｉ／Ｏ）デバイス；スピーカー；ビデオディスプレイ／モニター；コンピュータ；ラップトップコンピュータ；タブレットコンピュータ；携帯電話；スマートフォン；カメラ；ハンドヘルドコンピュータデバイス；テレビ；オーディオデバイス；コンピュータプリンタ；３Ｄプリンタ；ウェアラブル技術；ドローン；バーチャルリアリティ機器；ビデオゲーム機器；メディアデバイス；電源コードや電源パック等の付属品；およびそれらの任意の組み合わせが挙げられる。
【００８２】
適切な家庭用品の非限定的な例としては、食器類、ガラス製品、ガラス額縁、食器類、小型電気器具（ヘアドライヤー、電子レンジ、トースター、食品加工デバイス、ブレンダー）、電球、スクリュードライバーおよびハンマー等のハードウェア、ならびにキャンドルホルダーおよび花瓶等の装飾品、ならびにこれらの組み合わせが挙げられる。
【００８３】
適切な医療製品の非限定的な例としては、バイアル、アンプル、シリンジ、点滴用（ＩＶ）バッグ、トロカール、鉗子、クランプ、開創器、内視鏡、ステープラー、スペキュラ、ドリル、およびそれらの任意の組み合わせを含む手術室で使用される医療機器が挙げられる。
【００８４】
適切な食料品の非限定的な例としては、果物および野菜等の農産物が挙げられる。適切な果物および野菜の非限定的な例としては、リンゴ；アプリコット；アーティチョーク；アスパラガス；アボカド；バナナ；豆；ビーツ；ピーマン；ブラックベリー；ブルーベリー；チンゲン菜；ボニアト；ボイセンベリー；ブロッコリー；芽キャベツ；キャベツ；マスクメロン；カランボラ；人参；カリフラワー；セロリ；ハヤトウリ；チェリモヤ；さくらんぼ；柑橘類；クレメンタイン；コラードグリーン；ココナッツ；コーン；クランベリー；キュウリ；デーツ；ドラゴンフルーツ；ドリアン；ナス；エンダイブ；エスカロール；フェイジョア；ウイキョウ；いちじく；ニンニク；グースベリー；グレープフルーツ；ぶどう；サヤインゲン；ネギ；葉物野菜（カブ、ビート、コラード、マスタード）；グアバ；ひき割りトウモロコシ；ハニーデューメロン；ホーンドメロン；レタス（アイスバーグ、リーフおよびロメイン）；ジャックフルーツ；ジカマ；ケール、キウイフルーツ；コールラビ；キンカン；リーク；レモン；レタス；リママメ；ライム；リュウガン；ビワ；ライチ；ミカン；マランガ；マンダリンオレンジ；マンゴー；マンゴスチン；桑の実；キノコ；マスタードグリーン；白菜；ネクタリン；オクラ；玉ねぎ；オレンジ；パパイヤ；パースニップ；パッションフルーツ；モモ；洋ナシ；豆；ペッパー（ピーマン−赤、黄、緑、チリ）；カキ；パイナップル；オオバコ；プラム；ザクロ；ジャガイモ；ウチワサボテン；プルーン；パンメル；南瓜；マルメロ；ラディッキオ；ラディッシュ；レーズン；ランブータン；ラズベリー；赤キャベツ；ダイオウ；ロメインレタス；ルタバガ；エシャロット；スナップエンドウ；サヤエンドウ；ホウレンソウ；モヤシ；カボチャ（ドングリカボチャ、バナナカボチャ、セイヨウカボチャ、ニホンカボチャ、ハバードカボチャ、夏カボチャ）；イチゴ；スターフルーツ；サヤインゲン；ストーンフルーツ；サツマイモ；タマリンド；トマト；タンジェロ；タンジェリン；トマティリオ；トマト；カブ；アグリフルーツ；菱の実；ワックス豆（ｗａｘｅｄ  ｂｅａｎｓ）；ヤム；イエロースカッシュ；ユッカ／キャッサバ；ズッキーニ；ならびにそれらの任意の組み合わせが挙げられる。
【００８５】
３．挿入幅
各開口部は、上に開示されているように本体の表面上に位置し、以後「開口面」と呼ばれる。製品は、挿入形状を有する。本明細書で使用される場合、「挿入形状」は、製品がスリーブ２０に挿入されている場合の製品の断面形状である。挿入形状は、図１および図３に示されるように、（ｉ）スリーブ２０の閉鎖幅以上であり、（ｉｉ）開口面３０の幅未満である幅、以下「挿入幅」を有する。図２に示されるように、製品２４がポケット２０に挿入されると、３ＤＲＬＭ１４の一部は、中立状態から延伸状態に移動する。
【００８６】
一実施形態において、図１〜図３は、例えばラップトップコンピュータ２４等の家電製品としての製品を示す。ラップトップコンピュータ２４は長方形（コンピュータが開口部２２に挿入されたときのラップトップコンピュータの断面）である挿入形状２６を有する。挿入形状２６は、図１〜図３に示される挿入幅Ｗｃを有する。ラップトップコンピュータ２４の挿入幅Ｗｃは、スリーブ２０の閉鎖幅Ｗ１よりも大きい。ラップトップコンピュータ２４がスリーブ２０内に挿入されると、ラップトップコンピュータ２４は３ＤＲＬＭ  １４を延伸し、閉鎖幅Ｗ１から挿入幅ＷＣに開口部２２の長さを延長する。
【００８７】
「閉鎖高さ」は、３ＤＲＬＭ１４が中立状態にあるときの開口部２２（および／または開口部２３）の高さである。一実施形態において、挿入形状２６は、図１および図３に示されるように（ｉ）スリーブ２０の閉鎖高さｈ１以上であり、かつ（ｉｉ）開口面２８の高さ３２未満である高さ、以下「インサート高さ」を有する。さらなる実施形態において、製品２４は、開口部２２および／または開口部２３の閉鎖高さｈ１よりも大きいインサート高さｈＣを有する。
【００８８】
図２に示されるように、製品２４がスリーブ２０に挿入されると、３ＤＲＬＭ１４の一部は、中立状態から延伸状態に移動する。図３は、完全にスリーブ２０内に存在するラップトップコンピュータ２４を示す。３ＤＲＬＭ１４は、スリーブ２０の幅が、内部に製品を収容するために閉鎖幅Ｗ１から挿入幅Ｗｃに拡張するように延伸する。挿入幅Ｗｃは、閉鎖幅Ｗ１よりも大きい。製品２４と接触している３ＤＲＬＭ１４は、挿入された製品の周りに延伸するため、３ＤＲＬＭ１４はラップトップコンピュータ２４の上および周りに弾性的かつ圧縮的な接触を付与する。このようにして、３ＤＲＬＭ１４は、製品２４（すなわちラップトップコンピュータ）の対向する側面の周り、または２つの側面の周り、または３つの側面の周り、または４つの側面の周り、または５つの側面の周り、または６つの側面の周りに密接に接触するか、または別様に圧迫力を付与する。スリーブ２０内の製品２４の周りの延伸状態の３ＤＲＬＭ１４の圧迫力により、本体はスリーブ内の製品に拘束力または保持力を加えることができる。
【００８９】
製品がスリーブに挿入されると、開口部は閉鎖幅に戻っても戻らなくてもよい。一実施形態において、図３に示されるように、製品２４がスリーブ２０に完全に挿入されると、開口部２２および開口部２３はそれぞれ閉鎖幅Ｗ１に戻る。
【００９０】
一実施形態において、挿入幅Ｗｃは、閉鎖幅Ｗ１の１．０倍、または１．０１倍、１．０５倍、または１．０７倍、または１．１０倍、または１．１５倍、または１．２倍〜１．３倍、または１．４倍、または１．５倍である（幅はセンチメートル、ｃｍで測定される）。例えば、製品は、幅（すなわち挿入幅）が６．４ｃｍ（２．５インチ）、長さが１４．０ｃｍ（５．５インチ）、および周囲長が４０．０ｃｍのスマートフォンであってもよい。本体は、閉鎖幅６．０ｃｍの開口部を有する。本体はまた、スマートフォンを収容して完全に受容するために、１４．０ｃｍ超の長さを有する。スマートフォンが閉鎖幅に挿入されると、本体の３ＤＲＬＭ１４は延伸状態に移動し、開口部の幅はスマートフォンの挿入幅である６．４ｃｍまで増加する。スマートフォンの挿入幅（６．４ｃｍ）は、開口部の閉鎖幅（６．０ｃｍ）の１．０７倍である。
【００９１】
図３は、開口面２８が幅３０を有することを示す。一実施形態において、挿入幅Ｗｃは、開口面２８の幅３０の長さの０．４倍、または０．５倍、または０．６倍〜０．７倍、または０．８倍、または０．９倍である。
【００９２】
一実施形態において、本体は、正多角形の角柱である。本体は、単一の（または唯一の）表面上に単一の、または唯一の開口部を有する。
【００９３】
一実施形態において、３ＤＲＬＭ１４は、製品２４の周囲に境界領域を形成する。
【００９４】
一実施形態において、本体１２は、製品がポケット２０に完全に挿入されたときに、１．０ｃｍ、または２．０ｃｍ、または３．０ｃｍ、または４．０ｃｍ、または５．０ｃｍ、または６．０ｃｍ、または７．０ｃｍ〜８．０ｃｍ、または９．０ｃｍ、または１０．０ｃｍ、または１１．０ｃｍ、または１２．０ｃｍ、または１３．０ｃｍ、または１４．０ｃｍの３ＤＲＬＭ１４を、製品２４の各表面の周りに提供する。このようにして、本体は製品の周囲を緩衝し、製品２４を転落、落下、チップ、および／または包装物品１０の積み重ねによる損傷から保護する。
【００９５】
図６〜図８は、包装物品１１０が提供される本開示の実施形態を示す。包装物品１１０は、円筒形状または実質的に円筒形の形状を有する本体１１２を含む。本体１１２は、三次元ランダムループ材料１１４で構成されているか、または別様に形成されている。３ＤＲＬＭ１１４は、本明細書において以前に開示されたように、任意の３ＤＲＬＭであってもよい。３ＤＲＬＭ２１４は、ループ１１６およびファイバ１１８を有する。３ＤＲＬＭ１１４は、この実施形態において円柱である本体１１２の三次元形状に形成される。
【００９６】
本体１１２は、ポケット１２０を有する。本明細書において使用される「ポケット」は、本体の内部の囲いであり、本体内部で物体を受容する、保持する、および支持するために周囲の３ＤＲＬＭ１４によって形成されるポケットである。ポケットは、囲いに／囲いから出入りするための単一の開口部（または唯一の開口部）を有する。開口部は、本体１１２の外面または最外面に位置する。
【００９７】
一実施形態において、ポケットはスリーブであり、それによってスリーブ端部の一方は開口部を有し、対向するスリーブ端部は閉鎖しているか、または別様には開口部を有していない。閉鎖したスリーブ端部は３ＤＲＬＭで構成されており、本体の一部である。
【００９８】
ポケット１２０は、ポケット１２０に／ポケット１２０から出入りするための単一の開口部１２２を有する。一実施形態において、開口部１２２は、図６〜図８に示されるように本体１１２の上部外面上に位置する。上部外面は、開口面１２８である。
【００９９】
開口部１２２は、閉鎖幅Ｗ２を有する。製品は、例えば液体飲料等の液体を収容するボトル１２４等の食料品である。ボトル１２４の挿入形状１２６は、断面で見ると円形である。挿入形状１２６の挿入幅Ｗｄは、円の直径、または挿入形状（円）の幅（直径）である。挿入幅Ｗｄは、閉鎖幅Ｗ２より大きく、挿入幅Ｗｄは、開口面１２８の幅１３０より小さい。
【０１００】
ボトル１２４がポケット１２０に挿入されると、ボトル１２４を囲む３ＤＲＬＭ１１４の一部が中立状態から延伸状態に移動する。ボトル１２４がポケット１２０に完全に挿入されると、本体はその幾何学的形状の円筒を維持する。
【０１０１】
図９〜１０は、包装物品２１０が提供される本開示の実施形態を示す。包装物品２１０は、四角柱である規則的な幾何学形状を有する本体２１２を含む。本体２１２は、三次元ランダムループ材料２１４で構成されているか、または別様に形成されている。３ＤＲＬＭ２１４は、本明細書において以前に開示されたように、任意の３ＤＲＬＭであってもよい。３ＤＲＬＭ２１４は、本体２１２を形成するために三次元形状に形成される。本体２１２は、複数のポケット２２０ａ、２２０ｂ、２２０ｃ、２２０ｄ、２２０ｅ、２２０ｆを有する。
【０１０２】
各ポケット２２０ａ〜２２０ｆは、ポケット２２０ａ〜２２０ｆに／ポケット２２０ａ〜２２０ｆから出入りするためのスリットであるそれぞれの開口部２２２ａ〜２２２ｆを有する。開口部２２２ａ〜２２２ｆは、本体２１２の同じ上部外面上に位置する。上面は、開口面２２８である。
【０１０３】
各開口部２２２ａ〜２２２ｆはそれぞれの閉鎖幅Ｗ３を有する。製品は、卵２２４等の食品である。各卵の挿入形状２２６は、断面で見ると円形である。各卵の挿入幅Ｗｅは、円の直径、または挿入形状（円）の幅（直径）である。挿入幅Ｗｅは、閉鎖幅Ｗ３より大きい。
【０１０４】
各卵２２４を囲む３ＤＲＬＭ２１４の一部は、卵２２４がそれぞれのポケット１２０ａ〜１２０ｆに挿入されると、中立状態から延伸状態に移動する。卵２２４がそれぞれのポケット２２０ａ〜２２ｆに完全に挿入されると、本体２１４はその四角柱の幾何学的形状を維持する。
【０１０５】
卵がそのそれぞれのポケット内に位置したとき、３ＤＲＬＭ２１４の弾性的性質により、３ＤＲＬＭ２１４は各卵の外面の全部または実質的に全部に圧縮的に接触し、各卵の全表面を緩衝し、各卵の上で保持力またはグリップを提供することができる。３ＤＲＬＭ２１４の弾性は、卵を定位置に有利に保持し、卵が誤って包装物品２１０から転落する危険性を低減する。３ＤＲＬＭ２１４の弾性は、３ＤＲＬＭを形成するために使用されるポリマー組成を調節することによって製品（この実施形態において卵）に合わせることができる。３ＤＲＬＭのポリマー組成物は、３ＤＲＬＭの弾性が卵を損傷したり割ったりするのを回避する穏やかな圧縮力でポケット内に卵を保持するのに十分であるように選択することができる。
【０１０６】
一実施形態において、本体は、四角柱の単一の表面（すなわち、開口面２２８）に開口部２２０ａ〜２２０ｆを有する四角柱である。
【０１０７】
一実施形態において、図９〜図１０は、包装物品が容器２３０を含むことを示す。容器２３０は、頂壁２３１、底壁２３２および４つの側壁２３４を含む。壁２３１〜２３４は、区画２３６を形成する。頂壁２３１および／または底壁２３２は、１つ以上の側壁に取り付けられていてもいなくてもよい。例えば、頂壁２３１は、（底壁と共に）閉じた区画を形成する、側壁上に配置された別個の独立型構成要素であってもよい。一実施形態において、頂壁２３１は、ヒンジによって側壁の１つに取り付けられる（すなわち、頂壁と側壁との間の折り目）。
【０１０８】
図９〜図１０は、区画２３６内に配置された本体２１４（製品２２４（卵）を有する）を示す。容器２３０は、外側容器であり、製品にさらなる保護を提供する。容器２３０に適した材料の非限定的な例としては、紙製品（紙、厚紙）、ポリマー材料、木材、金属、およびそれらの任意の組み合わせが挙げられる。
【０１０９】
一実施形態において、包装物品２１０は、国際安全輸送協会（「ＩＳＴＡ」）３Ａに従って測定される落下試験および／または振動試験に合格する。さらなる実施形態において、包装物品の製品は、ラップトップコンピュータであり、包装物品は、ＩＳＴＡ  ３Ａに従って測定される落下試験および／または振動試験に合格する。
【０１１０】
ＩＳＴＡ試験手順３Ａは、重量が１５０ポンド（７０ｋｇ）以下の包装製品に対するものであり、小包配達システムを通して輸送される個々の包装製品に対する一般的な模擬試験である。３Ａ試験は、空路または陸路による個別のパッケージとして一般に配送される、４つの異なる種類のパッケージに適しています。種類には、標準、小型、平型、および細長いパッケージがある。３Ａ試験には、低気圧下でのランダム振動（模擬的な高い高度）を組み合わせたオプションの試験が含まれている。これは、容器の（輸送用パッケージの主要パッケージであるかどうかにかかわらず）漏れのない密閉状態および内容物（液体、粉末または気体）の保持力を試験する。
【０１１１】
標準包装製品とは、小型、平型、または細長い包装製品について、以下の定義のいずれにも該当しない任意の包装製品として定義される。標準包装製品は、伝統的な繊維板カートン、およびプラスチック木材または円筒形の容器等のパッケージであってもよい。
【０１１２】
小型包装製品は、体積が１３，０００ｃｍ３（８００ｉｎ３）未満であり、最長寸法が３５０ｍｍ（１４ｉｎ）以下であり、重量が４．５ｋｇ（１０ｌｂ）以下である任意の包装製品として定義される。
【０１１３】
平型包装製品は、最短寸法が２００ｍｍ（８ｉｎ）以下であり、次の最長寸法が最短寸法の４倍以上であり、体積が１３，０００ｃｍ３（８００ｉｎ３）以上である任意の包装製品として定義される。
【０１１４】
細長い包装製品は、最長寸法が９００ｍｍ（３６ｉｎ）以上であり、パッケージの他の寸法の両方がそれぞれ最長寸法の２％以下である包装製品として定義される。
【０１１５】
【表１】
2020504059.tif 000005
【０１１６】
【表２】
2020504059.tif 000006
【０１１７】
【表３】
2020504059.tif 000007
【０１１８】
【表４】
2020504059.tif 000008
【０１１９】
本開示は、別の包装物品を提供する。図１１〜図１２は、包装物品３１０が容器３１２を含む実施形態を示す。容器３１２は、頂壁３２０、底壁３２２、および頂壁と底壁との間に延在する側壁３２４を含む。壁３２０〜３２４は、区画３２６を形成する。容器３１２は、図１１〜図１２に示される４つの側壁３２４を有する。
【０１２０】
頂壁３２０および／または底壁３２２は、１つ以上の側壁に取り付けられていてもいなくてもよい。例えば、頂壁３２０は、（底壁と共に）閉じた区画を形成する、側壁上に配置された別個の独立型構成要素であってもよい。一実施形態において、頂壁３２０は、図１１に示されるように、ヒンジによって側壁の１つに取り付けられる（すなわち、頂壁と側壁との間の折り目）。
【０１２１】
頂壁および／または底壁３２０、３２２は、それぞれ１つ、２つ、またはそれ以上の側壁に取り付けられた１つ、２つまたはそれ以上のフラップを含んでもよい。
【０１２２】
容器３１２は、頂壁、底壁、または側壁から開放可能であってもよい。一実施形態において、容器３１２は、頂壁によって開放可能である。
【０１２３】
壁３２０〜３２４は、剛性材料で作製されている。壁に適した材料の非限定的な例としては、厚紙、ポリマー材料、金属、木材、ガラス繊維、およびそれらの任意の組み合わせが挙げられる。一実施形態において、容器３１２は、頂／底壁および４つの側壁を有し、壁３２０〜３２４は段ボールで作製されている。
【０１２４】
一実施形態において、コンテナ３１２は、段ボール配送箱（フェデラルエクスプレス（ＦｅｄＥｘ）またはユナイテッドパーセルサービス（ＵＳＰ）の段ボール配送箱等）、またはロールエンドロックフロント容器もしくは「ＲＥＬＦ」容器から選択される。ＲＥＬＦ容器は、ダストフラップを含んでも含まなくてもよい。
【０１２５】
容器３１２は、開放構成と閉鎖構成との間で開閉可能である。「開放構成」は、区画へのアクセスを可能にする壁の配置である。「閉鎖構成」は、区画へのアクセスを防止する、または別様に拒絶する壁の配置である。容器３１２が閉鎖構成にある場合、壁は完全に密閉された区画を形成する。例えば、図１１は、区画３２６へのアクセスを可能にする、頂壁が引き込まれた開放構成の容器３１２を示す。図１２は、閉鎖構成にある容器３１２の断面図を示す。
【０１２６】
包装物品３１０は、少なくとも２つの本体を含み、各本体はエンドキャップ３１３、３１５である幾何学的形状である。本明細書で使用される場合、「エンドキャップ」は、ポケットとポケットの開口部を有する表面とを有する３ＤＲＬＭ３１４の角柱である。エンドキャップは、製品を挿入するためのポケットへのアクセス性を維持しながら、エンドキャップが区画内に配置されたときに容器の対向する側壁まで延在して接触する対向する側面を有するような寸法である。
【０１２７】
各エンドキャップ３１３、３１５は、上に開示されたようにオレフィン系ポリマーで構成される三次元ランダムループ材料（３ＤＲＬＭ）３１４で構成される。各エンドキャップ３１３、３１５は、本体の内部にそれぞれのポケット３２１ａ、３２１ｂを有する。各ポケット３２１ａ、３２１ｂは、それぞれの開口部３２３ａ、３２３ｂを有する。各開口部３２３ａ、３２３ｂは、それぞれの開口面３２８ａ、３２８ｂ上に位置している。各開口部３２３ａ、３２３ｂは、閉鎖幅３３０ａ、３３０ｂを有する。製品３２５（例えば、図１１〜図１２のラップトップコンピュータ等）は、対向端部３３２ａ、３３２ｂを有する。一実施形態において、エンドキャップ３１３は、エンドキャップ３１５と同じ、または実質的に同じサイズおよび形状を有する。各エンドキャップ３１３、３１５は、上に開示されたように３ＤＲＬＭで作製されている。
【０１２８】
各製品端部３３２ａ、３３２ｂは、挿入形状を有する。図１１〜図１２では、ラップトップコンピュータの各製品端部３３２ａ、３３２ｂの挿入形状は長方形である。ラップトップコンピュータのそれぞれの製品端部３３２ａ、３３２ｂ（長方形）の挿入幅３３４ａ、３３４ｂは、それぞれのポケット閉鎖幅３３０ａ、３３０ｂより大きい。
【０１２９】
ラップトップコンピュータ（製品３２５）の製品端部３３２ａ、３３２ｂをそれぞれのポケット開口部３２３ａ、３２３ｂに挿入することによって、エンドキャップ３１３、３１５が製品３２５の周りに配置される。各エンドキャップ３１３、３１５について、製品端部３３２ａ、３３２ｂがそれぞれのポケット開口部３２３ａ、３２３ｂに挿入されると、３ＤＲＬＭ３１４の一部（または全部）が中立状態から延伸状態に移動する。
【０１３０】
続いて、エンドキャップ−製品−エンドキャップアセンブリは、区画３２６内に配置される。区画３２６において、エンドキャップ３１３は、前側壁と接触し、対向する側壁、すなわち後側壁まで延びて接触する。同様に、エンドキャップ３１５は前側側壁に接触し、反対側の後側側壁まで延在してそれと接触する。区画３２６において、エンドキャップ３１３、３１５は互いに離間しており、互いに平行である（または互いに実質的に平行である）。換言すれば、エンドキャップ３１３、３１５は、区画３２６内で互いに平行であり、互いに離間している。
【０１３１】
図１１〜図１２は、エンドキャップ３１３の開口部３２３ａがエンドキャップ３１５の開口部３２３ｂに対向するか、または別様に面するように、区画３２６内にあるときにエンドキャップ３１３、３１５が互いに対向することを示す。
【０１３２】
一実施形態において、エンドキャップ−製品−エンドキャップアセンブリは、区画３２６の深さよりも大きい高さを有する。容器３１２が閉鎖構成にある場合、壁（特に頂／底壁３２０、３２２）は、各エンドキャップの３ＤＲＬＭ３１４を圧縮する。エンドキャップ３１３、３１５は、製品３２５（ラップトップコンピュータ）が容器３１２のいずれの壁とも接触しないように製品３２５を支持する。図１２は、エンドキャップ３１３からエンドキャップ３１５まで延在する製品３２５（ラップトップコンピュータ）、頂壁３２０の下に吊り下げられた製品３２５（ラップトップコンピュータ）、および底壁３２２の上に吊り下げられた製品３２５を示す。各エンドキャップ３１３、３１５の閉鎖端にある３ＤＲＬＭ３１４は、製品端部３３２ａ、３３２ｂが壁のいずれとも接触するのを防止する。容器３１２が閉構成にある場合、各エンドキャップ３１３、３１５の３ＤＲＬＭ３１４は、（ｉ）延伸状態（ポケットへの製品端部挿入に対して）および圧縮状態（壁により３ＤＲＬＭ上に圧縮力が加えられる）の両方を同時に経験する。
【０１３３】
一実施形態において、包装物品３１０は、ＩＳＴＡ  ３Ａに従って測定される落下試験および／または振動試験に合格する。さらなる実施形態において、包装物品の製品はラップトップコンピュータであり、包装物品はＩＳＴＡ  ３Ａに従って測定される落下試験および／または振動試験に合格する。
【０１３４】
本包装物品１０、１１０、２１０、３１０はそれぞれ、以下に記載される次の特徴（１）〜（５）のうちの１つ、いくつか、またはすべてを有利に提供する。
（１）エネルギー管理−３ＤＲＬＭで構成される本体は、抵抗性を提供し、トラック、鉄道、飛行機等による取扱いおよび輸送中に包装用品が典型的に受ける衝突、衝撃、振動、または圧縮耐性から製品を保護する。本包装物品は、より高い落下／衝突および／または耐振動性を同時に提供しながら、包装に使いやすさを提供し、適合したエネルギー管理包装システムをもたらす。
（２）適合性−製品が開口部に導入されると、３ＤＲＬＭの本体が延伸して製品の周囲に適合する。
（３）通気性および衛生性−３ＤＲＬＭで構成される本体は、包装物品に高い通気性を提供し、これは、過度の水分を含み得る生鮮食品等の製品にとって有利である。３ＤＲＬＭの開ループ構造のために、本体は水を保持せず、したがって包装物品は包装物品内の細菌／真菌／カビの増殖の危険性を低減または排除する。例えば、製品が生鮮食品等の食料品である場合、包装に対して汚染の危険性が低いかまたは全くないことは、特に有益である。
（４）洗浄性−本体は容易に洗浄可能であり、洗浄または濡らした後はすぐに排水して乾燥する。さらに、製品を緩衝し保護する３ＤＲＭの能力を湿気または湿潤が損なうことがない。３ＤＲＬＭで構成される本体は、性能を損なうことなく、湿潤または乾燥状態で動作する。
（５）再使用可能−３ＤＲＬＭで構成される本体は、再使用可能および／またはリサイクル可能であり、これは例えばポリウレタンフォーム、架橋フォーム、および／またはポリスチレンフォームで構成される包装材料よりも有利である。
【０１３５】
限定するものではなく、例として、本開示の実施例が提供される。
【実施例】
【０１３６】
実施例１
ラップトップコンピュータ（ラップトップ）の端部（製品端部）を、図１１〜図１２に示されるように、３ＤＲＬＭで構成される２つのそれぞれのエンドキャップのポケットに挿入する。３ＤＲＬＭは、見かけの密度が０．３ｇ／ｃｃであり、直鎖状低密度ポリエチレン（ＬＬＤＰＥ）から形成される。ラップトップの端部は、各ポケットの閉鎖幅をそれぞれのラップトップの端部の挿入幅まで延伸する。エンドキャップ−ラップトップ−エンドキャップアセンブリを、内側寸法が１７．８８インチ×１２．３８インチ×３インチ（４５．４０ｃｍ×３１．４３ｃｍ×７．６２ｃｍ）のＦｅｄＥｘ  Ｌａｒｇｅ  Ｂｏｘに入れる。エンドキャップ−ラップトップ−エンドキャップアセンブリは、ＦｅｄＥｘ  Ｌａｒｇｅ  Ｂｏｘの高さより高い、すなわち７．６２ｃｍ超の高さを有する。ＦｅｄＥｘ  Ｌａｒｇｅ  Ｂｏｘを密閉し、各エンドキャップの３ＤＲＬＭを圧縮して包装物品を形成する。その後、密封されたＦｅｄＥｘ  Ｌａｒｇｅ  Ｂｏｘを、ＩＳＴＡ  ３Ａに従って落下試験プロトコルおよび振動試験プロトコルに供する。ＩＳＴＡ  ３Ａ試験の後、ＦｅｄＥｘ  Ｌａｒｇｅ  Ｂｏｘを開け、ラップトップコンピュータを取り出し、エンドキャップをラップトップから取り外す。手作業での検査では、ノートパソコンの外観の損傷は見られない。ラップトップの電源を入れ、動作上の損傷や欠陥について試験する。ラップトップは、全て正常で期待通りの性能を示し、ＩＳＴＡ  ３Ａ試験プロトコルに供していない同じ種類のラップトップと同じように機能する。これらの結果および完全に機能するラップトップの送達により、包装物品は（ｉ）ＩＳＴＡ  ３Ａ落下試験および（ｉｉ）ＩＳＴＡ  ３Ａ振動試験に合格したと認定される。
【０１３７】
本開示は、本明細書に含まれる実施形態および図に限定されず、実施形態の一部分、および以下の特許請求の範囲に含まれる異なる実施形態の要素の組み合わせ等、これらの実施形態の修正形態を含むことが特に意図される。
【図１】
2020504059.tif 000009
【図２】
2020504059.tif 000010
【図３】
2020504059.tif 000011
【図４】
2020504059.tif 000012
【図５】
2020504059.tif 000013
【図６】
2020504059.tif 000014
【図７】
2020504059.tif 000015
【図８】
2020504059.tif 000016
【図９】
2020504059.tif 000017
【図１０】
2020504059.tif 000018
【図１１】
2020504059.tif 000019
【図１２】
2020504059.tif 000020
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
包装物品を製造するためのプロセスであって、
幾何学的形状を有し、オレフィン系ポリマーで構成される三次元ランダムループ材料（３ＤＲＬＭ）で構成される本体を提供することであって、前記本体は、前記本体のそれぞれの対向面に対向端部を有するスリーブを有し、前記スリーブは、前記本体の内部を通って延在してそれぞれの端部に開口部を有し、各開口部は閉鎖幅を有する、本体を提供することと；
挿入形状を有する製品を提供することであって、前記挿入形状は、前記スリーブ開口部の前記閉鎖幅より大きい挿入幅を有する、製品を提供することと、
前記製品を前記スリーブに挿入することとを含むプロセス。
【請求項２】
前記製品の前記挿入形状を前記スリーブの閉鎖幅に挿入することを含む、請求項１に記載のプロセス。
【請求項３】
挿入と共に、前記３ＤＲＬＭの一部を中立状態から延伸状態に延伸することを含み、前記３ＤＲＬＭは、１サイクルで１００パーセントひずみで５０％〜８０％の弾性回復率を有するエチレン／α−オレフィンコポリマーブレンド、および３ＤＲＬＭで構成される、請求項２に記載のプロセス。
【請求項４】
延伸と共に、前記製品の少なくとも２つの対向面を圧縮係合することを含む、請求項３に記載のプロセス。
【請求項５】
前記本体が、元の幾何学的形状を有し、前記プロセスが、前記製品が前記スリーブ内に配置されているときに前記本体の前記元の幾何学的形状を維持することを含む、請求項３に記載のプロセス。
【請求項６】
挿入と共に、前記閉鎖幅の長さを挿入幅の長さまで延伸することを含む、請求項３に記載のプロセス。
【請求項７】
前記本体により、前記製品の周囲に３ＤＲＬＭの境界領域を形成することを含む、請求項１に記載のプロセス
【請求項８】
前記製品の各側面の周りに１．０ｃｍ〜１４．０ｃｍの３ＤＲＬＭを提供することを含む、請求項１に記載のプロセス。
【請求項９】
前記スリーブの一端を閉鎖することと；
前記スリーブの閉鎖端部により、前記本体にポケットを形成することと
を含む、請求項１に記載のプロセス。
【請求項１０】
前記ポケットにより、前記本体の単一表面に単一の開口部を形成することを含む、請求項９に記載のプロセス。
【請求項１１】
前記ポケットの前記単一の開口部が閉鎖幅を有し、前記プロセスが、挿入と共に、前記ポケットの閉鎖幅の長さを前記挿入幅の長さまで延伸することを含む、請求項１０に記載のプロセス。
【請求項１２】
エチレン系ポリマー、プロピレン系ポリマー、およびそれらの組み合わせからなる群から選択される材料から３ＤＲＬＭを形成することを含む、請求項１に記載のプロセス。
【請求項１３】
（ｉ）頂壁および底壁と、（ｉｉ）前記頂壁と前記底壁との間に延在する複数の側壁とを有し、前記壁が区画を画定する容器を提供することと；
前記製品が前記スリー部内に位置する場合、前記本体を前記区画内配置することと；
前記容器を閉鎖構成にすることと；
ＩＳＴＡ  ３Ａに従って測定される落下試験または振動試験に合格させることと
を含む、請求項１に記載のプロセス。
【請求項１４】
包装物品を製造するためのプロセスであって、
（ｉ）頂壁および底壁と、（ｉｉ）前記頂壁と前記底壁との間に延在する複数の側壁とを有し、前記壁が区画を画定する容器を提供することと；
少なくとも２つの本体を提供することであって、各本体は、エンドキャップの幾何学的形状を有し、各エンドキャップは、オレフィン系ポリマーで構成される三次元ランダムループ材料（３ＤＲＬＭ）で構成され、各エンドキャップは、前記本体の内部にポケットを有し、各ポケットは、開口部を有し、各開口部は、閉鎖幅を有する、本体を提供することと；
対向端部を有する製品を提供することであって、各製品端部は、挿入形状を有し、前記挿入形状は、前記開口部の前記閉鎖幅より大きい挿入幅を有する、製品を提供することと；
各製品端部をそれぞれのエンドキャップのポケットに挿入し、エンドキャップ−製品−エンドキャップアセンブリを形成することと；
挿入と共に、少なくとも１つのエンドキャップの前記３ＤＲＬＭの一部を、中立状態から延伸状態に移動させることと；
前記エンドキャップ−製品−エンドキャップアセンブリを容器内に設置することとを含むプロセス。
【請求項１５】
前記製品が前記ポケット内に位置する場合、前記容器を閉鎖構成にすることと；
ＩＳＴＡ  ３Ａに従って測定される落下試験または振動試験に合格させることと
を含む、請求項１４に記載のプロセス。
【国際調査報告】
2020504059.tif 000021
2020504059.tif 000022
2020504059.tif 000023